(57)【特許請求の範囲】
【請求項１】
基板の表面に、下記（Ａ）、（Ｂ）および（Ｃ）の各塗膜が、その順序（基板／塗膜（Ａ）／塗膜（Ｂ）／塗膜（Ｃ））で形成されたコンクリート用木質製型枠板：
（Ａ）硬化性水酸基含有アクリル樹脂(i)、炭酸カルシウム（ii）、タルク（iii）およびイソシアネート系硬化剤（iv）を含む硬化性アクリル樹脂組成物からなる目止め塗膜、
（Ｂ）硬化性水酸基含有アクリル樹脂（i）、黄色酸化鉄、酸化チタンおよびカーボンブラックからなる群から選ばれた少なくとも１種の顔料成分（v）、およびイソシアネート系硬化剤（iv）を含む硬化性アクリル樹脂組成物からなる中塗り塗膜、
（Ｃ）硬化性水酸基含有アクリル樹脂（i）、ポリシロキサン系化合物（vi）、およびイソシアネート系硬化剤（iv）を含み、硬化性水酸基含有アクリル樹脂（i）（揮発分である溶剤を除く樹脂分すなわち固形分換算）１００重量部に対して、ポリシロキサン系化合物（vi）を２〜１９重量部の量で含んでいることを特徴とする硬化性アクリル樹脂組成物（Ｃ１）、または、湿気硬化型ウレタン樹脂（vii）、ポリシロキサン系化合物（vi）、水分吸収剤（viii）および硬化触媒（ix）を含み、湿気硬化型ウレタン樹脂(vii)（固形分）１００重量部に対して、ポリシロキサン系化合物（vi）を８．９〜５０重量部の量で含んでいることを特徴とする湿気硬化型ウレタン樹脂組成物（Ｃ２）からなる上塗りクリヤー塗膜。
【請求項２】
上記目止め塗膜（Ａ）が、さらにビニル樹脂（x）を含む硬化性アクリル樹脂組成物から形成された請求項１に記載のコンクリート用木質製型枠板。
【請求項３】
上記目止め塗膜（Ａ）が、さらに黄色酸化鉄（xi）を含む硬化性アクリル樹脂組成物から形成された請求項１または２に記載のコンクリート用木質製型枠板。
【請求項４】
上記目止め塗膜（Ａ）が、さらに、揺変剤（xii）を含む硬化性アクリル樹脂組成物から形成された請求項１〜３の何れかに記載のコンクリート用木質製型枠板。
【請求項５】
上記目止め塗膜（Ａ）が、さらに、沈殿防止剤（xiii）を含む硬化性アクリル樹脂組成物から形成された請求項１〜４の何れかに記載のコンクリート用木質製型枠板。
【請求項６】
上記中塗り塗膜（Ｂ）が、さらに、沈殿防止剤（xiii）を含む硬化性アクリル樹脂組成物から形成された請求項１〜５の何れかに記載のコンクリート用木質製型枠板。
【請求項７】
上記中塗り塗膜（Ｂ）が、さらに、消泡剤（xiv）を含む硬化性アクリル樹脂組成物から形成された請求項１〜６の何れかに記載のコンクリート用木質製型枠板。
【請求項８】
基板の表面に、上記（Ａ）、（Ｂ）および（Ｃ）の各塗膜を、その順序（基板／塗膜（Ａ）／塗膜（Ｂ）／塗膜（Ｃ））で形成させることを特徴とする、請求項１〜７の何れかに記載のコンクリート用木質製型枠板の製法。
【発明の詳細な説明】
【技術分野】
【０００１】
本発明は、コンクリート型枠板用硬化性アクリル樹脂上塗塗料組成物およびコンクリート用型枠板に関し、さらに詳しくは、上記上塗塗料組成物をコンクリート用型枠板等の表面に塗装すれば、型枠板をコンクリート硬化物から極めて容易に離型（剥離）させて、同一の型枠を多数回繰返して使用でき、いわゆる剥離転用性の良好なコンクリート型枠板用の硬化性アクリル樹脂上塗塗料組成物および該組成物を塗装してなるコンクリート用型枠板に関する。
【背景技術】
【０００２】
コンクリート用型枠板としては、塗装などの表面被覆が施されていない木製板材(基板)がそのまま使用される場合もあるが、木材の変質によるコンクリート面の硬化不良、木材からのヤニの滲出によるコンクリート面の着色、木材中の導管が、硬化したコンクリート面にむしり取られて生じた、コンクリート面への導管の食い込み・付着等を防止する目的で、コンクリート用型枠基板には、通常、塗装などの被覆処理が行われることが多い。
【０００３】
コンクリート用型枠基板の被覆方法としては、例えば、コンクリート用型枠基板の表面にフェノール樹脂含浸紙を貼り付ける方法(イ)、プラスチック粉末を溶融圧着する方法(
ロ)、あるいは ポリエステルウレタン樹脂塗料、エポキシ樹脂塗料、アクリルウレタン樹脂塗料、等を塗装する方法(ハ)が挙げられる。
【０００４】
しかしながら、コンクリート用型枠基板の表面に、上記のようにフェノール樹脂含浸紙を貼り付ける方法やプラスチック粉末を溶融圧着する方法では、製造設備や材料費が高価となる。また、コンクリート用型枠基板の表面にポリエステルウレタン樹脂塗料を塗装する方法では、得られたコンクリート用型枠板を用いると、コンクリート（通常、水とセメントと砂と砂利との硬化反応物で大きな強度が得られる。）の硬化不良を生じ易い。また、コンクリート用型枠基板の表面に、エポキシ樹脂塗料を塗装する方法では、得られるコンクリート用型枠板の耐候性や耐クラック性が不充分である。またコンクリート用型枠基板の表面に、アクリルウレタン樹脂塗料を塗装する方法では、耐候性や耐クラック性の点で一応満足しうるコンクリート用型枠板が得られるが、目止め用塗料と着色用塗料の２種類の塗料をコンクリート用型枠基板の表面に塗り重ねた一般的なコンクリート用型枠板では、コンクリートの打設に数回繰り返して用いると、型枠板の塗膜表面に「ノロ」（セメントと水の硬化反応物で、強度は乏しいがきめが細かい。）やコンクリート屑などが付着してしまい離型性が低下し、また型枠基板として用いられている合板自体の割れ、型枠離型時の合板の層間剥離、型枠板表面の塗膜剥離、木質基材の表面の導管などが、硬化したコンクリートに毟り（むしり）取られて生じた基材凹部である「むしれ」や、導管などが毛羽立ったささくれ、などの表面損傷が生ずるため、実際上、繰返して使用可能な回数は、５〜６回程度までに制限されてしまっており、その後は焼却処分等に付されている。
【０００５】
しかしながら、近年、公害問題の抑制等の観点から、建築現場におけるコンクリート用型枠板等の廃材の焼却処分の禁止が法令化されたため、建築業者等にとっては、使用済み型枠用合板の運搬、廃棄コストが大きな負担増となっている。
【０００６】
このような使用済み型枠用合板の運搬、専門業者への廃棄依頼コスト等の削減のため、できるだけ多数回、例えば１０回以上繰り返し使用可能なコンクリート用型枠板の出現が望まれている。
【０００７】
なお、これまでにも架橋性不飽和基含有オルガノポリシロキサンなどを含むアクリルウレタン系上塗塗料や、珪素系化合物で変性したアクリルウレタン系上塗塗料などが提案されている（例えば、下記特許文献１〜８、１０参照。）。
【０００８】
すなわち、特許第２５８３２３０号（特許文献１）には、（ｉ）（イ）活性水素基を有する共重合体及び（ロ）前記共重合体よりも溶解性パラメータが０．７以上大きく、活性水素基を有するアクリル共重合樹脂からなる共重合体混合物と、（ｉｉ）前記共重合体よりも溶解性パラメータが０．５〜１．５大きい硬化剤とからなる被覆組成物が開示され、上記共重合体（イ）として、共重合体中に−ＯＨ、−ＣＯＯＨ、−ＮＨ2、＞ＮＨ、−Ｓ
Ｈ、−ＳｉＯＨ、−ＳｉＨなどの結合を一個又はそれ以上有するフッ素樹脂、含シリコン共重合体等が挙げられ、汎用の上塗塗膜の表面にこの被覆組成物を塗装すると、耐候性、耐溶剤性及び耐汚染性に優れ、しかも外観、下地密着性及びリコート密着性の良好な上塗外装塗膜を得ることができる旨記載されている。
【０００９】
特開平２−２６１８６８号公報（特許文献２）には、水酸基を含有した塗料成形用樹脂、レベリング剤、潤滑剤および溶剤等からなる主剤成分と、イソシアネート系硬化剤成分とからなり、主剤成分中に、少なくともアクリル酸及びアクリル酸アルキルエステル重合体が含まれたレベリング剤と、ポリシロキサンポリエーテル共重合体からなる湿潤剤を特定量で含有させた２液塗料組成物が開示されている。また、上記湿潤剤としてのポリシロキサンポリエーテル共重合体としては、エチレンオキサイド、プロピレンオキサイド等のノニオン系ポリエーテル（Ａ）とメチルポリシロキサンの共重合体：
【００１０】
【化１】
0004642361.tif 000002
【００１１】
（ｍ＞１、ｎ≧０、Ａ：ノニオン系ポリエーテル）が挙げられている。該２液塗料組成物は、金属せっけんなどの内部離型剤を含有した自動車バンパー用のＲＩＭ（Reaction  Injection  Molding）成形品の表面に下塗として塗装すると、密着性が良好な塗膜を形成でき、該塗料の塗装時には塗料のハジキが生じない旨記載されている。
【００１２】
特開平１０−６７８４４号公報（特許文献３）には、（Ａ）特定のヒドロキシル価および数平均分子量を有するフィルム形成性ポリオール樹脂と、（Ｂ）樹脂（Ａ）と反応するブロックイソシアネート硬化剤またはアミノ樹脂と、そして（Ｃ）式「（Ｒ1 ）n −Ｓｉ−（ＯＲ2 ）4-n 」（定義省略）のアルコキシシラン化合物の少なくとも１種の部分加水分解縮合物を、式「Ｒ3 Ｓｉ（Ｒ4 ）m （ＯＲ4 ）3-m 」（定義省略）を有するシランカップリング剤で処理したシランカップリング剤処理シリケート縮合体とを含む熱硬化性樹脂組成物が開示されている。上記ポリオール樹脂（Ａ）としては、（変性）アクリルポリオール樹脂、（変性）シリコーンポリオール樹脂等が挙げられている。また、該熱硬化性樹脂組成物を、ポリエステル系プライマー処理された鋼板の表面に上塗として塗装したところ、硬化性、耐汚染性、硬度、耐酸・アルカリ性が良好で、塗料の貯蔵安定性等も良好である旨記載されている。
【００１３】
特開２００１−３２９２１４号公報（特許文献４）には、（Ａ）非水系溶剤に溶解および／または分散された重量平均分子量１６０，０００〜１，０００，０００のポリオール樹脂溶液および／またはポリオール樹脂分散液、（Ｂ）上記（Ａ）の水酸基と反応性を有する硬化剤、および、（Ｃ）シラン化合物の縮合物を含有する上塗り塗料組成物が開示され、建築内外装用の旧塗膜に対する補修用の上塗塗料として、あるいはコンクリート、金属等の基材に対する上塗塗料として好適である旨記載されている。
【００１４】
特開２００１−３２９２２３号公報（特許文献５）には、（Ａ）非水系溶剤に溶解および／または分散されたポリオール樹脂溶液および／またはポリオール樹脂分散液、（Ｂ）上記（Ａ）の水酸基と反応性を有する硬化剤、および、（Ｃ）特定構造を有するシラン化合物の縮合物を含有する上塗り塗料組成物が開示され、補修時等に上塗りされる塗料との層間付着性が良好で、塗膜の雨だれ汚染防止性にも優れる旨記載されている。
【００１５】
特開平１１−２８６６４８号公報（特許文献６）には、式（１）「（Ｒ1Ｏ）3-a−Ｓｉ（Ｒ2）a−Ｃ≡」（Ｒ1、Ｒ2：Ｈ，Ｃ１〜１０のアルキル基等、ａ：０〜２の整数）で表される炭素原子に結合した反応性シリル基および水酸基を含有するアクリル系共重合体（Ａ）１００重量部に対して、式（２）「（Ｒ3 Ｏ）4-b −Ｓｉ−Ｒ4 b 」（Ｒ3，Ｒ4：Ｃ１〜１０のアルキル基等、ｂ：０、１）で表されるシリコン化合物および／またはその部分加水分解縮合物（Ｂ）２〜７０重量部と、架橋剤としてイソシアナート基を２個以上含有する化合物（Ｃ）０．１〜５０重量部とを配合してなる上塗り塗料用硬化性組成物（イ）が開示されている。該上塗り塗料用硬化性組成物（イ）を、エポキシ系シーラー等にて下塗塗装された金属、セメント等の基材表面に塗装し、あるいは通常上塗塗料として用いられているアクリル塗料、ウレタン塗料等による塗装表面に、さらに上塗としてこの塗料組成物（イ）を塗装すると、耐汚染性と密着性、耐溶剤性、耐衝撃性を同時に有する上塗り塗膜が得られる旨記載されている。
【００１６】
特開平１１−３１５２５２号公報（特許文献７）には、それぞれ重合性不飽和基を有するポリジアルキルシロキサン、オルガノポリシルセスキオキサン、及び他の重合性不飽和基を有する化合物から製造され分子内に活性水素を有する共重合体樹脂（Ａ）及び所望により他の共重合体樹脂（Ｃ）と、活性水素と反応し得る架橋剤（Ｂ）、好ましくはイソシアネート化合物を配合し共重合させたコーティング用樹脂組成物が開示され、耐候性、耐油性、マジックインキハジキ性やその持続安定性、剥離力の安定性、粘着剤層への非移行性などに優れた塗膜が得られる旨記載されている。
【００１７】
特開２０００−８６９７５号公報（特許文献８）には、特定のオルガノポリシロキサンを分子骨格に組み込み、且つ活性水素と反応して架橋構造を形成し得るような反応性基を分子内に２個以上有する架橋剤及び特定のシリケートを配合したコーティング用樹脂組成物が開示され、基材に対する接着性が良好で、耐候性に優れ、汚染されにくくまた汚染されても容易に汚染除去できる塗膜を形成でき、建物、車両などのトップコートとして好適である旨記載されている。
【００１８】
また、特開昭６１−１０３９６６号公報（特許文献１０）には、基材上に、「ＣＨ2＝
ＣＲ−ＣＯ2Ｘ」（定義省略）で表される（メタ）アクリレートを含むアクリルポリオー
ルと多官能有機イソシアネート化合物からなるプライマー組成物を塗布し、加熱、乾燥して硬化させ、得られたプライマー層上に、式「Ｒ1aＲ2bＳｉ（ＯＲ3）4-a-b 」（定義省
略）で表される有機ケイ素化合物および/またはその加水分解物からなるコーティング組
成物を被覆硬化する、複合膜の製造方法が開示されている。この複合膜は、ガラス、金属、各種塗料を塗布した基材などの表面に設けると耐すり傷性、表面硬度等が良好である旨記載されている。
【００１９】
しかしながら、これら特許文献１〜８及び１０を如何に精査してみても、これらの特許文献には、コンクリート用型枠の表面に離型剤として塗装しようとする技術的思想は存在しない。従って、当然のことながら、これら文献には、これら文献に記載のコーティング組成物、塗料などを塗装すれば、硬化したコンクリートから型枠を容易に剥離させることができ、同一の型枠を多数回繰返して使用し得るか否かの点については、記載も示唆もされていない。
【００２０】
ところで、合板の目止め用ウレタン樹脂塗料などもこれまでに提案されている（特許文献９、１１参照。）
すなわち、特開平４−２８８３７９号公報（特許文献９）には、分子内に不飽和二重結合２個以上と水酸基１個以上とを含有する不飽和ポリエステル樹脂、ポリイソシアネート化合物、体質顔料、有機過酸化物触媒、反応性希釈剤、乾燥促進剤を含有する塗料を塗付することからなる木材合板の目止め方法が開示され、上記不飽和ポリエステル樹脂は、マレイン酸等の不飽和二塩基酸と、エチレングリコール等の多価アルコールとをエステル化反応（脱水縮合重合）させて得られる旨記載されている。
【００２１】
また、特開２００２−１０２７９２号公報（特許文献１１）には、型枠用合板に、特定粘度の溶剤型浸透性シーラーを塗装し、その上に水分散性樹脂及び／又は水溶牲樹脂と水分散型ポリイソシアネートを含有し、特定粘度の下塗塗料、又は、ヒドロキシル基を有する溶剤型樹脂と溶剤型ポリイソシアネートを含有する下塗塗料を塗装し、さらにその上に、上塗塗料を塗装する型枠用塗装合板の製造方法、及び、型枠用合板に、上記特定粘度の水分散性樹脂及び／又は水溶牲樹脂と水分散型ポリイソシアネートを含有する水性の浸透性シーラーを塗装し、その上に上記と同様の下塗塗料、上塗塗料を順次塗装する型枠用塗装合板の製造方法が開示されている。
【００２２】
しかしながら、これら特許文献９あるいは１１に記載の塗膜付き目止め合板では、コンクリート用型枠として用いると、型枠の離型性、転用回数などの点で充分でない。
【００２３】
また、コンクリート型枠や木質基材に塗装可能なウレタンアクリレート系塗料も下記特許文献１２〜２０に示すように、これまでに種々提案されている。
【００２４】
特公平０５−３９７６８号公報(特許文献１２)には、特定の分子量と（平均）イソシアネート基数２以上を有する有機ポリイソシアネートと、特定分子量と平均活性水素基数２以上の活性水素基含有化合物と、反応させて得られる、特定の式（省略）で示されるポリウレタン架橋密度ＣＤが特定の範囲にあるポリウレタン塗料１００重量部に対して、沸点が２５０℃以上の可塑剤を１０〜３００重量部配合したポリウレタンコンクリート剥離塗料および該塗料を板状体の表面に塗装したコンクリート型枠が開示され、該塗料には、シリコーン等の添加が可能である旨記載され、また、該塗料は、木製あるいは金属製型枠表面に塗装すると、剥離効果、耐水性がよく、繰返して使用でき剥離転用性がよい旨記載されている。
【００２５】
特公平０５−３９７６７号公報(特許文献１３)には、上記特公平０５−３９７６８号公報(特許文献１２)に記載の活性水素基含有化合物が、ビスフェノール類にオキシアルキレンエーテルを反応させてなるものを必須成分として含むものである態様が開示され、上記特許文献１２と同様の効果が記載されている。
【００２６】
特公平７−２９３１号公報（特許文献１４）には、コンクリートと接する木質部材の表面に塗装してコンクリートとの剥離を良くするための塗料において、塗料用樹脂が有機ポリイソシアネートとポリオール等の活性水素基含有化合物とからなり、有機ポリイソシアネートが木質部材に非浸透性のものであるコンクリート剥離塗料および該塗料を板状体の
表面に直接塗装したコンクリート型枠が開示され、該塗料には、シリコーン等の添加が可能である旨記載され、また、塗膜やコンクリート表面の平滑性、剥離容易性、剥離転用性（10回以上）などが良好である旨記載されている。
【００２７】
特公平０７−９８９１８号公報（特許文献１５）には、ソリッド水酸基価１０〜１５０ｍｇＫＯＨ／ｇ、ガラス転位温度２０℃〜１００℃、重量平均分子量３０，０００〜１００，０００の物性を有するアクリル樹脂にポリイソシアネート系硬化剤を配合してなるコンクリート用塗装型枠合板用アクリルウレタン塗料組成物、および合板の素地にアクリル系エマルジョン塗料を塗布し乾燥した後、この上に更に上記アクリルウレタン塗料組成物を塗布し、常温で短時間に乾燥させる、コンクリート用塗装型枠合板の製造方法が開示され、合板上にアクリル系エマルジョン下塗塗装した後、該アクリルウレタン塗料組成物を上塗すると、短時間に常温（２０〜２５℃）乾燥してコンクリート用塗装型枠合板が得られ、得られた合板を積み重ねても塗装面のブロッキング（粘着）がなく乾燥性がよく、基板との密着性、コンクリート離型性などが良好である旨記載されている。
【００２８】
特開平０９−２２１６２７号公報（特許文献１６）には、水酸基を１分子当たり２個以上有するポリオールと、水酸基を有するアクリル樹脂とからなる、水酸基価が５０〜４００ｍｇ・ＫＯＨ／ｇのポリオール変性アクリル樹脂にポリイソシアネート系化合物を含有させてなるコンクリート塗装型枠合板用無溶剤型ウレタン塗料組成物が開示され、この塗料組成物を下地処理された合板上に塗装したところ、コンクリート離型性などが良好であった旨記載されている。
【００２９】
特開平１０−１２０８９６号公報（特許文献１７）には、（Ａ）特定の重量増加率と粘度を有するポリオール、（Ｂ）特定の水酸基価の重合体及び（Ｃ）分子中にイソシアネート基を２個以上有するイソシアネート化合物を組み合わせてなる硬化性組成物、および、（Ａ′）ポリオキシアルキレンポリオールと、上記重合体（Ｂ）と、上記イソシアネート化合物(Ｃ)を組み合わせてなる硬化性組成物並びに前記硬化性組成物を含有してなる塗料が開示され、該塗料は、硬化性、塗膜外観がよく、コンクリート型枠合板の塗装用塗料に好適である旨記載されている。
【００３０】
特開平１１−１１６８９３号公報（特許文献１８）には、ビスフェノールＡ等の両末端に(ポリ)アルキレンオキサイドを付加反応させてなるポリオール類(ａ)および／またはその他の1分子当たり少なくとも２個の水酸基を含有する化合物(ｂ)と、分子中に反応性基
を有さない、特定の置換基含有キシレン（ｃ）とから成る主剤成分と、ポリイソシアネート類からなる硬化剤成分とを必須の成分とするコンクリート型枠用塗料組成物が開示され、木質合板上に塗装すると、耐ブロッキング性、型枠の離型性、耐候性、省資源等の良好な塗膜が得られる旨記載されている。
【００３１】
特許第２８６６６６２号（特許文献１９）には、（Ａ）水酸基を有するモノエチレン性不飽和単量体、（Ｂ）エチレン性不飽和二重結合を有する一塩基酸及び／又は多塩基酸、並びに（Ｃ）その他のエチレン性不飽和単量体を重合させて得られる共重合体と、ポリメチレン・ポリフェニル・ポリイソシアネートとを含有してなる木材用塗料用ポリウレタン樹脂組成物が開示され、ラワン合板等に塗装し室温乾燥させると、従来のポリウレタン系に比べ光沢，耐アルカリ性，ブロツキング性が良好な塗膜が得られ、コンクリート型枠合板用塗料として有用である旨記載されている。
【００３２】
特開２００２−９７４１２号公報（特許文献２０）には、相異なるポリオール（Ａ１）又は（Ａ２）と、ポリエーテルポリオール（Ｂ）と、溶剤（Ｃ）とを含む塗料用樹脂組成物であって、該ポリオール（Ａ１）は、水酸基を有する重合性不飽和単量体と環構造を有する重合性不飽和単量体を反応してなり、また、該ポリオール（Ａ２）は、水酸基を有す
る重合性不飽和単量体と特定の直鎖分岐構造を有する重合性不飽和単量体を反応してなる塗料用樹脂組成物が開示され、樹脂例えば、シリコン樹脂、オルガノシリケートの縮合物を含んでいてもよい旨記載され、下塗、中塗りあるいは上塗として使用でき、合板等の基材に塗装でき、光沢、耐候性、可撓性などが良好である旨記載されている。（但し、この特許文献２０には、コンクリート型枠用合板に用る旨の記載や型枠に用いた場合の離型性については何ら記載も示唆もない。）
しかしながら、これら特許文献１２〜２０に記載の塗料などをコンクリート型枠用合板に塗設しコンクリート用型枠として用いると、型枠の剥離性、基材との層間接着強度、耐アルカリ性、耐クラック性、基材表面に対する隠蔽性、塗膜の外観や状態などの何れかの点で充分でない。
【特許文献１】特許第２５８３２３０号
【特許文献２】特開平２−２６１８６８号公報
【特許文献３】特開平１０−６７８４４号公報
【特許文献４】特開２００１−３２９２１４号公報
【特許文献５】特開２００１−３２９２２３号公報
【特許文献６】特開平１１−２８６６４８号公報
【特許文献７】特開平１１−３１５２５２号公報
【特許文献８】特開２０００−８６９７５号公報
【特許文献９】特開平４−２８８３７９号公報
【特許文献１０】特開昭６１−１０３９６６号公報
【特許文献１１】特開２００２−１０２７９２号公報
【特許文献１２】特公平５−３９７６８号公報
【特許文献１３】特公平５−３９７６７号公報
【特許文献１４】特公平７−２９３１号公報
【特許文献１５】特公平７−９８９１８号公報
【特許文献１６】特開平９−２２１６２７号公報
【特許文献１７】特開平１０−１２０８９６号公報
【特許文献１８】特開平１１−１１６８９３号公報
【特許文献１９】特許第２８６６６６２号
【特許文献２０】特開２００２−９７４１２号公報
【発明の開示】
【発明が解決しようとする課題】
【００３３】
本発明は、上記のような従来技術に伴う問題点を解決しようとするものであって、コンクリート用型枠板等の表面に塗装すれば、型枠板をコンクリート硬化物から容易に離型させることができ、同一の型枠を多数回繰返して使用し得るコンクリート型枠板用の硬化性アクリル樹脂上塗塗料組成物および該組成物を塗装してなるコンクリート用型枠板を提供することを目的としている。
【課題を解決するための手段】
【００３４】
本発明に係るコンクリート型枠板用硬化性アクリル樹脂上塗塗料組成物（上塗塗料組成物）は、
硬化性水酸基含有アクリル樹脂（i）、ポリシロキサン系化合物（vi）、およびイソシ
アネート系硬化剤（iv）を含むことを特徴としている。
【００３５】
本発明では、上記上塗塗料組成物が、さらに、消泡剤（xiv）、レベリング剤（xv）な
どを含んでいてもよい。
【００３６】
上記上塗塗料組成物は、硬化性水酸基含有アクリル樹脂（i）（不揮発分）１００重量
部に対して、上記ポリシロキサン系化合物（vi）を１〜１００重量部の量で含有すること
が好ましい。
【００３７】
本発明に係るコンクリート用型枠板は、基板の表面に、下記（Ａ）、（Ｂ）および（Ｃ）の各塗膜が、その順序（基板／塗膜（Ａ）／塗膜（Ｂ）／塗膜（Ｃ））で形成されてなっている。
（Ａ）  硬化性水酸基含有アクリル樹脂(i)、炭酸カルシウム（ii）、タルク（iii）およびイソシアネート系硬化剤（iv）を含む硬化性アクリル樹脂組成物からなる目止め塗膜、（Ｂ）  硬化性水酸基含有アクリル樹脂（i）、黄色酸化鉄、酸化チタンおよびカーボン
ブラックからなる群から選ばれた少なくとも１種の顔料成分（v）、およびイソシアネー
ト系硬化剤（iv）を含む硬化性アクリル樹脂組成物からなる中塗り塗膜、
（Ｃ）  硬化性水酸基含有アクリル樹脂（i）、ポリシロキサン系化合物（vi）、および
イソシアネート系硬化剤（iv）を含む硬化性アクリル樹脂組成物（Ｃ１）、または、
湿気硬化型ウレタン樹脂（vii）、ポリシロキサン系化合物（vi）、水分吸収剤（viii
）および硬化触媒（ix）を含む湿気硬化型ウレタン樹脂組成物（Ｃ２）
からなる上塗りクリヤー塗膜。
【００３８】
本発明に係るコンクリート用型枠板では、上記目止め塗膜（Ａ）用の組成物は、さらにビニル樹脂（x）、黄色酸化鉄（xi）、揺変剤（xii）、沈殿防止剤（xiii）の何れか１種以上を含んでいてもよく、また、上記中塗り塗膜（Ｂ）用の組成物は、さらに、沈殿防止剤（xiii）、消泡剤（xiv）の何れか１種以上を含んでいてもよく、また、上記上塗りク
リヤー塗膜（Ｃ）用の組成物（Ｃ１）または（Ｃ２）は、さらに、消泡剤（xiv）、レベ
リング剤（xv）などの何れか１種以上を含んでいてもよい。
【００３９】
上記上塗りクリヤー塗膜（Ｃ）用の組成物（Ｃ１）は、硬化性水酸基含有アクリル樹脂（i）（溶剤以外の樹脂分すなわち不揮発分）１００重量部に対して、上記ポリシロキサ
ン系化合物（vi）を１〜１００重量部の量で含有することが好ましい。
【００４０】
本発明に係るコンクリート用型枠板の製法は、基板の表面に、上記（Ａ）、（Ｂ）および（Ｃ）の各塗膜を、その順序（基板／塗膜（Ａ）／塗膜（Ｂ）／塗膜（Ｃ））で形成させることを特徴としている。
【発明の効果】
【００４１】
上記上塗塗料組成物を使用したコンクリート用型枠板は、離型性に優れ、該型枠板を配設してなる型枠内に混練したコンクリートを流し込み、得られたコンクリート硬化物を容易に剥離させることができ、しかも該型枠には、コンクリート硬化物は殆ど残存付着しないため、同一の型枠を再塗装せずに多数回（例：１０回以上）繰返して使用でき、経済コスト、省資源、建設／土木作業性等の点で好適である。
【発明を実施するための最良の形態】
【００４２】
以下、本発明に係るコンクリート型枠板用硬化性アクリル樹脂上塗塗料組成物(単に、
上塗塗料、上塗塗料組成物等とも言う。)、およびコンクリート用型枠板並びにその製法
について、具体的に説明する。
＜コンクリート型枠板用硬化性アクリル樹脂上塗塗料組成物＞
本発明に係るコンクリート型枠板用硬化性アクリル樹脂上塗塗料組成物（上塗塗料）は、下記のような硬化性水酸基含有アクリル樹脂（i）、ポリシロキサン系化合物（vi）、
およびイソシアネート系硬化剤（iv）を含んでいる。
【００４３】
本発明では、上記上塗塗料組成物は、通常配合される有機溶剤の他に、さらに、消泡剤（xiv）、レベリング剤（xv）などを含んでいてもよい。なお、この上塗塗料が適用され
るコンクリート型枠用基板の材質には特に制限はなく、例えば、天然材ではメランティ、
ビンタンゴール、スンタイ、ドリアン、メルサワ、セラパット、レンガス、ラワン、ナラ、カバ、タモ、カエデ、ミズメ、シナ、セン、ブナなどを挙げることができる。本発明では、基板、特に強度、寸法安定性等の点から好ましく用いられる型枠用合板は、「コンクリート型枠用合板の日本農林規格」（農林省告示第９３２号、昭和４２年６月３０日）に適合するものであることが望ましい。
【００４４】
以下、上記上塗塗料に含まれる硬化性水酸基含有アクリル樹脂(i)（成分(i)）について初めに説明する。
［硬化性水酸基含有アクリル樹脂(i)］
硬化性水酸基含有アクリル樹脂(i)は、（メタ）アクリル酸および／または（メタ）ア
クリル酸エステルから誘導される成分単位と、水酸基含有(メタ)アクリル酸エステルから誘導される成分単位とを含有するアクリルポリオール樹脂であって、該樹脂(i)中におい
て、各成分単位は、ブロックを形成して存在していてもよく、またランダムに存在していてもよい。また該樹脂(i)は、シリコーン、ポリエーテル、ポリエーテルポリオールなど
通常塗料で用いられる他のセグメントで変性されていてもよく、また、水酸基以外の官能基、例えば、カルボキシル基、アルコキシシリル基、アルコキシフェニル基などを有していてもよい。
【００４５】
このような硬化性水酸基含有アクリル樹脂(i)は、例えば、(ａ)：水酸基含有（メタ）
アクリル酸エステルと共重合可能で水酸基を含有しないビニル系モノマーである、（メタ）アクリル酸および／または（メタ）アクリル酸エステル等と、水酸基含有（メタ）アクリル酸エステルとを共重合させるか、あるいは
(ｂ)：水酸基含有（メタ）アクリル酸エステルを単独重合させる、あるいは
（ｃ）：上記（ａ）の共重合時に、さらに変性用モノマー(例：カルボキシル基含有モ
ノマー、アルコキシシリル基含有モノマー、ポリオキシアルキレン基含有モノマー、シロキサン結合含有モノマーなど)を添加し共重合させる、
など常法により製造することができる。なお、各モノマーの添加・混合順序は特に限定されない。また、上記シリコーン変性された水酸基含有アクリル樹脂を得るには、例えば、片／両末端、側鎖などに水酸基を有するシリコーンと、官能基を有するアクリル樹脂中のカルボキシル基とのエステル化反応を行ってもよい。
【００４６】
（メタ）アクリル酸エステルその他のビニル系モノマー（水酸基含有（メタ）アクリル酸エステルを除く。以下同様。）としては、従来より公知のものが広く使用でき、例えば、メチル（メタ）アクリレート、エチル（メタ）アクリレート、n−プロピル（メタ）ア
クリレート、i−プロピル（メタ）アクリレート、ｎ−ブチル（メタ）アクリレート、ｉ
−ブチル（メタ）アクリレート、ｓｅｃ−ブチル（メタ）アクリレート、ｔ−ブチル（メタ）アクリレート、２−エチルヘキシル（メタ）アクリレート、ｎ−オクチル（メタ）アクリレート、ラウリル（メタ）アクリレート、ステアリル（メタ）アクリレート、シクロヘキシル（メタ）アクリレート、フェニル（メタ）アクリレート、ベンジル（メタ）アクリレート、ジブロモプロピル（メタ）アクリレート等の炭化水素置換基を有する（メタ）アクリル酸エステル単量体；
スチレン、α−メチルスチレン、ビニルトルエン等のスチレン誘導体；アクリロニトリル、メタクリロニトリル等の重合性不飽和ニトリル類；Ｎ−メチロール（メタ）アクリルアミド、Ｎ−メトキシメチル（メタ）アクリルアミド、Ｎ−ブトキシメチル（メタ）アクリルアミド等のアクリルアミド系単量体；
酢酸ビニル等のビニルエステル類；グリシジル（メタ）アクリレート、（メタ）アクリルグリシジルエーテル等のエポキシ基含有単量体；ジメチルアミノエチル（メタ）アクリレート、ジエチルアミノエチル（メタ）アクリレート等の塩基性単量体等が挙げられる。これらは単独であるいは二種以上を併用して使用することができるが、中でも（メタ）アクリル酸エステル単量体やスチレンが好ましい。
【００４７】
また水酸基含有（メタ）アクリル酸エステルとしては、具体的には２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、３−クロロ−２−ヒドロキシプロピル（メタ）アクリレート、ジ−２−ヒドロキシエチルフマレート、モノ−２−ヒドロキシエチル−モノブチルフマレート、２−ヒドロキシエチル（メタ）アクリレートまたは２−ヒドロキシプロピル（メタ）アクリレートへのエチレンオキシドの開環付加物やプロピレンオキシドの開環付加物、
上記水酸基含有（メタ）アクリル酸エステルとε−カプロラクトンとの付加物あるいは、ポリエチレングリコール（および／またはポリプロピレングリコールモノ（メタ）アクリレート）とε−カプロラクトンとの付加物（「プラクセルＦＭシリーズ、ＦＡシリーズ」のモノマー、ダイセル化学（株）製のカプロラクトン付加モノマーの商品名）のような、各種のα，β−エチレン性不飽和カルボン酸のヒドロキシアルキルエステル類、
２−ヒドロキシエチル（メタ）アクリレートまたは２−ヒドロキシプロピル（メタ）アクリレートの二量体や三量体等の水酸基含有（メタ）アクリル酸エステル単量体；
などが挙げられる。
【００４８】
本発明では、硬化性水酸基含有アクリル樹脂(i)は、他のセグメントで変性されていて
もよく、そのような変性された硬化性水酸基含有（メタ）アクリル樹脂(i)を得るには、
例えば、変性基含有モノマーを、上記した（メタ）アクリル酸、（メタ）アクリル酸エステル、水酸基含有(メタ)アクリル酸エステルなどと共重合させればよい。
【００４９】
変性基含有モノマーとしては、カルボキシル基含有モノマー；アルコキシシリル基含有モノマー（すなわちＳｉ原子に重合性不飽和基とアルコキシ基と必要によりアルキル基とが結合したアルコキシシリル基含有モノマー）；側鎖にビニル基、（メタ）アクリル基などの重合性不飽和基とアルキル基等を有し、主骨格が梯子状のオルガノポリシロキサンモノマー（数平均分子量Ｍｎ：数百〜数万）；など、例えば、特開平１０−６７８４４号公報（特許文献３）の［００２６］〜［００２８］欄、特開平１１−２８６６４８号公報（特許文献６）の［００２３］〜［００４０］欄、特開平１１−３１５２５２号公報（特許文献７）の［００１８］欄、特開２０００−８６９７５号公報（特許文献８）の［０００９］欄等に記載のものが挙げられ、具体的には、例えば、ビニルメチルジメトキシシラン、γ−（メタ）アクリロイルオキシプロピルトリメトキシシラン、などが挙げられる。
【００５０】
このような硬化性水酸基含有アクリル樹脂（ｉ）としては、例えば、上記特開平１１−２８６６４８号公報（特許文献６）に記載の反応性シリル基および水酸基を含有するアクリル系共重合体（Ｍｎ：１０００〜３万）：
【００５１】
【化２】
0004642361.tif 000003
【００５２】
（式中、Ｒ1 ：水素原子、Ｃ１〜１０のアルキル基、Ｒ2 ：水素原子、Ｃ１〜１０のアルキル基、アリール基およびアラルキル基から選ばれた１価の炭化水素基、ａ：０〜２の整数。）、
特開平１１−３１５２５２号公報（特許文献７）に記載の共重合体樹脂である、「１分子当たり少なくとも１個の重合性不飽和基を有するポリジアルキルシロキサン（ａ１）、重合性不飽和基を有するオルガノポリシルセスキオキサン（ａ２）及び他の重合性不飽和基を有する化合物（ａ３）とから製造され、かつ分子内に活性水素を２個以上有する共重合体樹脂」などが挙げられる。
【００５３】
硬化性水酸基含有アクリル樹脂として、上市されているものでは、例えば、
「アクリディック  ５１−３０２」（大日本インキ化学工業 (株)製、溶剤：ブチルアセ
テート、不揮発分５０％）、
「アクリディック  Ａ‐８５０」（大日本インキ化学工業 (株)製、溶剤：トルエン、ブ
チルアセテート、不揮発分７０％）、
「ヒタロイド  ３０１８−７０Ｂ」（日立化成工業（株）製、溶剤：トルエン、メチルエチルケトン、イソブチルアセテート、不揮発分７０％）、
「オーラック  ＡＰＯ−１０１」（大竹明新化学（株）製、溶剤：トルエン、メチルイソブチルケトン、不揮発分６０％）、「オーラック  ＡＰＯ−３０１」（大竹明新化学（株）製、溶剤：キシレン、不揮発分６５％）等が用いられる。
【００５４】
また、この硬化性水酸基含有アクリル樹脂(i)の数平均分子量（Ｍｎ）［測定法：ＧＰ
Ｃ。標準ポリスチレン検量線を用いて換算。］は、通常、５００〜５０，０００、好ましくは１８００〜３０，０００の範囲にあり、
この硬化性水酸基含有アクリル樹脂(i)の重量平均分子量（Ｍｗ）［測定法：ＧＰＣ。
標準ポリスチレン検量線を用いて換算。］は、通常、５，０００〜１００，０００、好ましくは２０，０００〜７０，０００の範囲にあることが望ましい。これらの数／重量平均分子量が上記範囲より少ないと乾燥性が低下し、塗膜強度が低下して耐候性が不良となる傾向があり、上記範囲を超えると塗料の粘度が高すぎて塗装性が低下し、塗料中の不揮発分量が低下する傾向がある。
【００５５】
なお、上記ＧＰＣ測定条件は、以下の通り：
（イ）機器製造社と型番：「Ｗａｔｅｒ  Ａｓｉａ  Ｌｉｍｉｔｅｄ」、
（ロ）カラム：ＴＳＫ  Ｇ２０００Ｈ，ＴＳＫ  Ｇ４０００Ｈ，ＴＳＫ  ＧＭＨ−Ｍ、
（ハ）溶離液：テトラヒドロフラン、
（ニ）カラム温度：４０℃、
（ホ）流量：１ｍｌ／分、
（ヘ）検出器：６００Ｓ  Ｃｏｎｔｒｏｌｌｅｒ。
【００５６】
水酸基価（ヒドロキシル価）が好ましくは５０〜１８０ｍｇＫＯＨ／ｇ、さらに好ましくは７０〜１００ｍｇＫＯＨ／ｇであることが適度の硬化反応性を有し、得られる塗膜中の親水基残量も少なくなり塗膜の耐水性が優れ、耐酸・アルカリ性に優れるなどの点で望ましい。
【００５７】
硬化性水酸基含有アクリル樹脂(i)は、通常、該樹脂の合成の際に用いられた溶剤など
を含むワニスの形態で用いられることが多い。該硬化性水酸基含有アクリル樹脂(i)のＴ
ｇは、通常６〜１３０、好ましくは３０〜１２０程度であり、低くなるに連れて生成した塗膜が軟弱となり、また高過ぎると塗膜が不均一となりやすく、塗膜が硬すぎてクラックが発生しやすい。
【００５８】
この硬化性水酸基含有アクリル樹脂(i)の重合方法としては、溶液重合法、塊状重合法
、乳化重合法等の公知の重合法でもよいが、一般には、溶液重合法が用いられる。
【００５９】
例えば、溶液重合法による場合、有機溶剤及び重合開始剤の存在下に、前記モノマーの混合物を共重合させればよい。有機溶剤としては、イソプロピルアルコール、ｎ−ブタノール、ブチルセロソルブ、トルエン、キシレン、エッソ社製「ソルベッソ１００、ソルベッソ１５０」等の通常用いられる有機溶剤が使用できる。また、重合開始剤としては、アゾビスイソブチロニトリル、ベンゾイルパーオキサイド、クメンヒドロパーオキサイド等の通常用いられる重合開始剤が使用できる。さらに、必要に応じて、２−メルカプトエタノール、ｎ−オクチルメルカプタン、ｎ−ドデシルメルカプタン、α−メチルスチレンダイマー等の連鎖移動剤を使用することができる。
［ポリシロキサン系化合物(vi)］
ポリシロキサン系化合物(vi)としては、油（オイル）、ワニス、ゴム、樹脂などの何れの性状を有していてもよいが、中でも油、ワニス等の液体状物が塗料への溶解や分散が容易な点から好ましい。
【００６０】
このポリシロキサン系化合物（vi）としては、特に限定されずストレートシリコーン例えばジメチルポリシロキサンの他、ポリシロキサン誘導体、シリコーン誘導体などと称されるものも広く使用でき、これらは１種または２種以上組合わせて用いてもよい。
【００６１】
ポリシロキサン誘導体あるいはシリコーン誘導体としては、従来より公知のものを広く使用でき、ジメチルポリシロキサン（オリゴマーを含む。）に反応性または非反応性の変性基が結合した構造のものが挙げられる。
【００６２】
変性基としては、フェニル基、水素原子（Ｈ）、アルキル基、アミノ基、エポキシ基、ポリエーテル基、アラルキル基、カルボキシル基、水酸基、チオエーテル基（−ＳＨ）、カルビノール基、アミド基、アルケニル基などの他、上記のような変性基が２種以上結合した基（例：エポキシポリエーテル基、アルキルアラルキル基、ヒドロキシアルキル基、エポキシアルキル基）などが挙げられる。これらの変性基は、ポリシロキサン系化合物（vi）中に１種または２種以上存在していてもよい。
【００６３】
より具体的には、例えば、「シリコーンハンドブック」（１９９０年８月３１日、日刊工業新聞社刊）の１６０頁表６．１などに示されているように、メチルスチレン由来の基［−ＣＨ2ＣＨ（ＣＨ3）Ｃ6Ｈ5］、長鎖アルキル基［−（ＣＨ2）nＣＨ3、ｎ：0以上の整数］、ポリエーテル基（ポリオキシアルキレン基）［−Ｃ3Ｈ6Ｏ（ＣＨ2ＣＨ2Ｏ）nＲ、
ｎ：0以上の整数、Ｒ：Ｃ1〜10程度のアルキル基］；カルビノール由来の基［−Ｃ3Ｈ6Ｏ（ＣＨ2ＣＨ2Ｏ）n（Ｃ3Ｈ6Ｏ）mＲ、ｎ、ｍ：0以上の整数、Ｒ：Ｃ1〜10程度のアルキル基］、［−Ｃ3Ｈ6ＯＣＨ2ＣＨ2ＯＨ］；アミン由来の基［−Ｃ3Ｈ6ＮＨ2］、［−Ｃ3Ｈ6
ＮＨＣ2Ｈ4ＮＨ2］；エポキシ含有基
【００６４】
【化３】
0004642361.tif 000004
【００６５】
、カルボキシル基含有アルキル基［−（ＣＨ2）nＣＯＯＨ，ｎ：0以上の整数］、高級脂
肪酸由来の基［−ＯＣＯ（ＣＨ2）nＣＨ3，ｎ：0以上の整数］、メルカプト基含有基［−Ｃ3Ｈ6ＳＨ］、（メタ）アクリル酸由来の基［−Ｃ3Ｈ6ＯＣＯＣ（Ｈ，ＣＨ3）＝ＣＨ2］等が挙げられる。
【００６６】
これらの変性基は、ジメチルポリシロキサン骨格中に、１種または２種以上存在してもよい。なお、変性部位は、長鎖シリコーンの両／片側側鎖、両／片側末端の何れでもよい。
【００６７】
このような変性基を有するポリシロキサン系化合物（ｖｉ）として、具体的には、例えば、ジメチルポリシロキサン（骨格）に、それぞれ上記変性基が結合した構造のポリマーあるいはオリゴマーが挙げられ、具体的には、メチルフェニルシリコーンオイル、メチルハイドロジェンシリコーンオイルなどのストレートシリコーンオイル；
上記ジメチルポリシロキサンまたはストレートシリコーンオイルに、さらに変性基が結合した構造のポリエーテル変性シリコーン、エポキシ変性シリコーン、アミノ変性シリコーン、カルボキシル変性シリコーン、メルカプト変性シリコーン、カルビノール変性シリコーン、（メタ）アクリル変性シリコーン、（メタ）アクリル樹脂変性シリコーン、長鎖アルキル変性シリコーンなどが挙げられる。
【００６８】
これらのポリシロキサン系化合物は、１種または２種以上組合わせて用いてもよい。
【００６９】
ポリマーあるいはオリゴマーであるポリシロキサン系化合物として、上市されているものでは、
「ＤＣ−５７」(ダウコーニング社製、ジメチルポリシロキサン（シリコーンオイル）、
不揮発分１００％)、
「ＢＹＫ−３４４」（ビックケミー社製、ポリエーテル変性ジメチルポリシロキサン共重合体溶液（シリコーンオイル）、溶媒：キシレン／イソブタノール＝４／１、不揮発分５２％）
「ＢＹＫ−３４１」（ビックケミー社製、ポリエーテル変性ジメチルポリシロキサン共重合体溶液（シリコーンオイル）、溶媒：ブチルセロソルブ、不揮発分５２％）、
「ペレノール  Ｓ‐４」（サンノプコ（株）製、オルガノポリシロキサン共重合体溶液、溶媒：ソルベントナフサ  Ｎｏ．３、不揮発分５０％）、
「テゴグライド  Ａ‐１１５」（テゴケム（株）製、オルガノポリシロキサン共重合体、不揮発分１００％）、等が用いられる。
［イソシアネート系硬化剤（ｉｖ）］
本発明で用いられるイソシアネート系硬化剤（ｉｖ）としては、イソシアネート基を２個以上有する化合物（ポリイソシアネート）、ブロック化ポリイソシアネート等が挙げられる。
【００７０】
ポリイソシアネートとしては、具体的にはジフェニルメタン−４，４’−ジイソシアネート、１，６−ヘキサメチレンジイソシアネート（ＨＤＩ）、１，４−テトラメチレンジイソシアネート、１−メチル−２，４−ジイソシアナートシクロヘキサン、ビス（４−イソシアナートフェニル）メタン、４−メトキシ−１，３−フェニレンジイソシアネート、２，４−および２，６−トリレンジイソシアネート、トリレンジイソシアネート（ＴＤＩ）、６−イソプロピル−１，３−フェニレンジイソシアネート、イソホロンジイソシアネート、キシリレンジイソシアネート、水添キシリレンジイソシアネート、水添ジフェニルメタン−４，４’−ジイソシアネートなどが挙げられる。また、上記ポリイソシアネートのアダクト体、あるいはイソシアヌレートなどの多官能イソシアネート化合物、さらにはこれらの二量体、三量体などの化合物が挙げられる。
【００７１】
なお、型枠合板や木製床材の場合、素材（基材）を通常１００℃以上の温度に加熱すると物性低下を招く恐れがあるため、このような温度には通常加熱されないことが多い。そのため、ポリイソシアネートとして、ブロックイソシアネートを使用した高温乾燥方式は、通常、あまり利用されない。
【００７２】
硬化性水酸基含有アクリル樹脂(ｉ)の水酸基含有率に対するイソシアネート系硬化剤(
ｉｖ)のイソシアネート基含有率の当量比（ＮＣＯ／ＯＨ）は、通常０．８〜１．６、好
ましくは１．２〜１．５である。この水酸基含有率（ヒドロキシル価）は、試料１ｇ中の水酸基に相当する水酸化カリウムのミリグラム数である。
【００７３】
なお、上記のイソシアネート基含有率および水酸基含有率などは、本願出願人の出願に係る特開平８−１５７７６９号公報（特願平６−３０１０３９号明細書）の［００２０］〜［００２６］欄に記載の方法と同様にして求められる値である。
【００７４】
このようなイソシアネート系硬化剤として、上市されているものでは、
「ミリオネート ＭＲ−２００」(日本ポリウレタン工業（株）製、不揮発分
１００％、メチレンジイソシアネート)、
「スミデュール  ４４Ｖ−２０」(住化バイエルウレタン（株）製、不揮発分
１００％、メチレンジイソシアネート)、
「ディスモデーュル  Ｌ−７５」(バイエル  ＡＧ社製、溶剤：エチルアセテート、不揮
発分  ７５％、トリレンジイソシアネートプレポリマー)、
「オレスター  Ｐ４５−７５ＭＴ」(三井武田ケミカル（株）製、溶剤：トルエン、メチ
ルイソブチルケトン、不揮発分  ７５％、トリレンジイソシアネートプレポリマー)、な
どが用いられる。
［任意成分］
本発明では、上記上塗塗料には、通常のコンクリート型枠用上塗塗料に配合されるような成分が必要により含まれていてもよく、通常含まれる有機溶剤の他に、例えば、消泡剤（xiv）、レベリング剤（xv）、（水分吸収剤(viii)、タレ止め剤、表面調整剤、粘度調
整剤、つや消し剤、紫外線吸収剤、分散剤、光安定剤、触媒など、前記特開２００２−９７４１２号公報（特許文献２０）等に記載のものが挙げられる。
【００７５】
例えば、有機溶剤としては、特に限定されず、上記特開２００２−９７４１２号公報（特許文献２０）の［００６９］〜［００７２］欄等に記載の炭化水素系、エステル系、ケトン系、アルコール系、エーテル系などの溶剤が挙げられ、例えば、キシロール、ブチルアセテートなどが用いられる。
【００７６】
消泡剤（xiv）としては、シリコーン系、オキシアルキレン系、プロルニック型、鉱物
系などの消泡剤が挙げられ、例えば、「フローレンＡＣ−３００」（共栄社油脂（株）製）、「ＢＹＫ−０８８、ＢＹＫ−０６５、ＢＹＫ−Ｐ１０４、」（ドイツ、ビックケミー社製）、「ディスパロンＯＸ−７０」（楠本化成（株）製）等が用いられる。
【００７７】
本発明では、得られる塗膜の平滑性、塗装時に塗料中に巻き込まれた気泡による塗面の発泡防止を考慮すると消泡剤を含むことが好ましい。
【００７８】
レベリング剤（ｘｖ）としては、例えば、
「ポリフロー  Ｎｏ．７、ポリフロー  Ｎｏ．７７」（共栄社油脂（株）製）、
「ＢＹＫ−３５４、ＢＹＫ−３６０Ｐ」（ドイツ、ビックケミー社製）、等が
用いられる。
【００７９】
レベリング剤(xv)を用いると、得られる塗膜は平滑な塗面となる点で好ましい。
【００８０】
水分吸収剤（脱水剤）(viii)は、上塗りクリヤー塗料中に含まれる水分を除去することによって塗料のゲル化を防止し、塗料の優れた貯蔵安定性に寄与する。水分吸収剤としては、コンクリートと反応性を有しない限り、従来より公知のものを広く使用でき、有機系、無機系の何れでもよく、無水石膏（ＣａＳＯ4）、合成ゼオライト系吸着剤（商品名：
モレキュラーシーブ等）、オルソギ酸メチル、オルソ酢酸メチル等のオルソエステル類、オルソほう酸エステル、シリケート類やイソシアネート類（商品名：アディティブＴ１）等が挙げられる。これら水分吸収剤は、1種または２種以上組合わせて用いてもよい。上
市されているものとしては、例えば、「アディティブＯＦ」（住友バイエルウレタン社製）等が用いられる。
【００８１】
タレ止め剤としては、溶剤系用増粘剤としても用いられる、有機ベントナイト系、超微粉シリカ系、表面処理炭カル系、アマイドワックス系、水添ヒマシ油ワックス系、ベンジリデンソルビトール系、各種金属石鹸類、酸化ポリエチレン系、重合植物油系、硫酸エステル系アニオン活性剤、ポリエーテル・エステル型界面活性剤、ポリカルボン酸のアミン塩等が挙げられる。
【００８２】
例えば、「ディスパロン６８２０−２０Ｍ」（楠本化成（株）製）、「エロジール  ２００」（日本アエロジル（株）製）、等が用いられ、
紫外線吸収剤としては、例えば、「チヌビンＰ、３２８、１１３０」（スイス、チバ・ガイギー社製）、等が用いられる。
【００８３】
触媒としては、「Ｕ−ＣＡＴ６５１Ｍ」（サンアプロ(株)製）等が用いられる。
【００８４】
本発明に係る上塗塗料は、上記のような硬化性水酸基含有アクリル樹脂（i）（揮発分
である溶剤を除く樹脂分すなわち固形分換算）１００重量部に対して、ポリシロキサン系化合物（vi）を好ましくは、１〜１００重量部、さらに好ましくは２〜８０重量部の量で、および
イソシアネート系硬化剤（iv）を、イソシアネート系硬化剤（ｉｖ）中のイソシアネート基数と、硬化性水酸基含有アクリル樹脂(i)中の水酸基数との比（［ＮＣＯ］／［ＯＨ
］）が、０．８／１．０〜１．２／１．０となるように、塗料中に含んでいることが望ましく、例えば、好ましくは１３〜２５重量部、さらに好ましくは１５〜２０重量部の量で含んでいる。
【００８５】
本発明では、上記上塗塗料が、さらに、消泡剤（xiv）を含む場合には、この消泡剤を
好ましくは、０．０２〜２．０重量部、さらに好ましくは０．０４〜１．３重量部の量で、
さらにレベリング剤（xv）を含む場合には、このレベリング剤を好ましくは、０．３〜４重量部、さらに好ましくは０．５〜３重量部の量で含んでいてもよい。
【００８６】
また、本発明に係る上塗塗料中（但し、塗料中にあっては溶剤を除く成分、すなわち固形分の合計を１００重量％とする。以下同様。）に、上記の硬化性水酸基含有アクリル樹脂（i）（固形分換算）を、好ましくは３０〜９９重量％、さらに好ましくは４０〜９８
重量％の量で、
シロキサン系化合物（vi）を好ましくは、１．０〜５０重量％、さらに好ましくは１．５〜４５重量％の量で、および
イソシアネート系硬化剤（iv）を好ましくは、イソシアネート系硬化剤（ｉｖ）中のイソシアネート基数と、硬化性水酸基含有アクリル樹脂(i)中の水酸基数との比（［ＮＣＯ
］／［ＯＨ］）が、０．８／１．０〜１．２／１．０となるように、塗料中に含んでいることが望ましく、例えば、５〜２５重量％、さらに好ましくは８〜２０重量％の量で含ん
でいる。
【００８７】
本発明では、上記上塗塗料が、さらに、消泡剤（xiv）を含む場合には、この消泡剤を
好ましくは、０．０２〜１．０重量％、さらに好ましくは０．０４〜０．８重量％の量で、
さらにレベリング剤（xv）を含む場合には、このレベリング剤を好ましくは、０．２〜４重量％、さらに好ましくは０．５〜３重量％の量で含んでいてもよい。
【００８８】
本発明に係る上塗塗料が、上記の硬化性水酸基含有アクリル樹脂（i）を上記範囲より
少ない量で含むと乾燥塗膜の平滑性が低下し、また塗料コストがアップする傾向があり、また上記範囲より多い量で含むと、隠ぺい力不足となる傾向があり、
上記シロキサン系化合物（vi）を上記範囲より少ない量で含むと十分なスリップ性、離型性、耐擦傷性が得らない傾向があり、また上記範囲より多い量で含むと、乾燥塗膜表面に粘着が残る傾向があり、および
イソシアネート系硬化剤（iv）を上記範囲より少ない量で含むと木材に対する付着性、耐アルカリ性、耐水性が不良の塗膜となる傾向があり、また上記範囲より多い量で含むと、乾燥の遅延が生じ、塗膜が脆くなる傾向がある。
【００８９】
また、本発明では、上記上塗塗料が、さらに、消泡剤（xiv）を含む場合には、この消
泡剤を上記範囲より少ない量で含むと塗装後に塗面に発泡が生じる傾向があり、また上記範囲より多い量で含むと、塗面にクレタリングやはじきが生ずる傾向があり、さらにレベリング剤（xv）を含む場合には、このレベリング剤を上記範囲より少ない量で含むと塗面の平滑性が不良となる傾向があり、また上記範囲より多い量で含むと、塗面にクレタリング、はじきやダレを生じる傾向がある。
【００９０】
このような上塗塗料は、常法により製造され、通常、硬化剤の種類などに応じて１液型、２液型として用いられる。
【００９１】
このような本発明に係る上塗塗料は、硬化性水酸基含有アクリル樹脂（i）などの種類
によっては、常温（２０〜３０℃）で硬化し、また、上記イソシアネート系硬化剤（iv）の種類（例えば、ブロックイソシアネート）等によっては、加熱硬化型となる。また、この上塗塗料は、通常、溶剤型として用いられる。溶剤としては従来より公知のものが広く使用でき、例えば、トルエン、キシレン、メチルエチルケトン、メチルイソブチルケトン、ブチルアセテート等の有機溶剤が挙げられる。なお、溶剤の添加量は、特に限定されないが、上塗り塗料（溶剤を含む。）１００重量％中に、例えば、１０〜６０重量％となる量で用いられる。
【００９２】
このような本発明に係る上塗塗料を使用したコンクリート用型枠板は、硬化コンクリートの離型性に優れ、しかも該型枠には、コンクリート硬化物は殆ど残存付着しないため、同一の型枠を再塗装せずに多数回、例えば１０回以上、好ましくは１２回以上、特に好ましくは１５回以上繰返して使用できる。そのため、経済コスト、省資源、建設／土木作業性等の点で好適である。
【００９３】
本発明に係るこの上塗塗料は、コンクリート型枠用基材表面に、好ましくは、下記に詳説するような目止め塗膜（Ａ）、次いで中塗塗膜（Ｂ）が形成されていると、その中塗塗膜の表面に、塗設した場合に、基材等との密着性に優れ、しかも上記したようにコンクリート硬化物の離型性、表面平滑性に優れ、転用回数に優れる傾向がある。
【００９４】
次に、本発明に係るコンクリート用型枠板について説明する。
【００９５】
＜コンクリート用型枠板＞
本発明に係るコンクリート用型枠板は、前述したような基板、好ましくは合板の表面に、下記目止め塗膜（Ａ）、中塗り塗膜（Ｂ）および上塗りクリヤー塗膜（Ｃ）の各塗膜が、その順序（基板／塗膜（Ａ）／塗膜（Ｂ）／塗膜（Ｃ））で形成されてなっている。
（Ａ）硬化性水酸基含有アクリル樹脂(i)、炭酸カルシウム（ii）、タルク（iii）およびイソシアネート系硬化剤（iv）を含む硬化性アクリル樹脂組成物（目止め塗料）からなる目止め塗膜、
（Ｂ）硬化性水酸基含有アクリル樹脂（i）、黄色酸化鉄、酸化チタンおよびカーボンブ
ラックからなる群から選ばれた少なくとも１種の顔料成分（v）、およびイソシアネート
系硬化剤（iv）を含む硬化性アクリル樹脂組成物（中塗り塗料）からなる中塗り塗膜、
（Ｃ）硬化性水酸基含有アクリル樹脂（i）、ポリシロキサン系化合物（vi）、およびイ
ソシアネート系硬化剤（iv）を含む硬化性アクリル樹脂組成物（Ｃ１）（上塗りクリヤー塗料（Ｃ１））、または、
湿気硬化型ウレタン樹脂（vii）、ポリシロキサン系化合物（vi）、水分吸収剤（viii
）および硬化触媒（ix）を含む湿気硬化型ウレタン樹脂組成物（Ｃ２）（上塗りクリヤー塗料（Ｃ２））からなる上塗りクリヤー塗膜。
【００９６】
本発明に係るコンクリート用型枠板では、基材の合板の表面に、上記のように各塗膜（Ａ）、（Ｂ）、（Ｃ）ともに硬化性水酸基含有アクリル樹脂(i)およびイソシアネート系
硬化剤(iv)を含むもの、すなわち上塗りクリヤー塗膜(Ｃ)用として硬化性アクリル樹脂組成物（Ｃ１）を用いると、特に層間密着性に優れ、コンクリートからの剥離性に優れた複合塗膜が得られる点で好ましい。
【００９７】
また、上塗りクリヤー塗膜（Ｃ）用にウレタン系の湿気硬化型ウレタン樹脂組成物（Ｃ２）を用いると得られる複合塗膜は、塗膜硬度が向上する傾向がある。
【００９８】
以下、各塗膜（層）、すなわち目止め塗膜（Ａ）、中塗り塗膜（Ｂ）および上塗りクリヤー塗膜（Ｃ）を形成する際に用いられる硬化性アクリル樹脂組成物（Ａ）、（Ｂ）、（Ｃ）、およびそれらの塗膜（層）について順次説明する。
［目止め塗膜（Ａ）］
目止め塗膜（Ａ）は、基材の表面に、上記硬化性水酸基含有アクリル樹脂(i)、炭酸カ
ルシウム（ii）、タルク（iii）、クレー、硫酸バリウム等の不活性顔料（好ましくは炭
酸カルシウムとタルク）、および上記イソシアネート系硬化剤（iv）を含む硬化性アクリル樹脂組成物（目止め塗料）を塗布、硬化して形成されている。
【００９９】
本発明においては、上記目止め塗膜（Ａ）用の組成物には、通常含まれる前記と同様の有機溶剤などの他、さらに下記のビニル樹脂（x）、黄色酸化鉄（xi）、揺変剤（xii）、沈殿防止剤（xiii）、の何れか１種以上が含まれていてもよい。
【０１００】
このような目止め塗膜（Ａ）は、本発明のコンクリート用型枠板において、基材表面および中塗り塗膜（Ｂ）との密着性、基材導管の隠蔽性、基材表面の平滑処理（加工）性、耐アルカリ性、耐水性、凹部の充填性、乾燥塗膜の研磨性などに優れる。
【０１０１】
炭酸カルシウム（ii）は、塗膜中にあって透明で被塗面（基材表面）を隠さない「体質顔料」として機能し、凹部の充填性、塗料コストの低減などの働きを有している。
【０１０２】
この炭酸カルシウムとして、上市されているものとしては、例えば、
「ＮＳ−３００、４００」（日本粉化工業（株）製）、
「ＣａＣＯ3  スーパーＳＳ  」（九州カルシウム(株)製）、
「ＣａＣＯ3  サンライト  Ｎｏ．３００」（竹原工業（株）製）、
「炭酸カルシウム  ＮＮ−２００」（日東粉化（株）製）などが用いられる。
【０１０３】
なお、炭酸カルシウムやタルク以外の体質顔料であっても、不活性であり、耐アルカリ性、耐水性、熱安定性などに優れる限り、本発明では使用できる。
【０１０４】
このようなその他の体質顔料としては、例えば、上記クレー、硫酸バリウム、白陶土、カオリン等が挙げられ、上記炭酸カルシウムと同様の量で使用できる。また炭酸カルシウムムなどと共に他の体質顔料を併用し、あるいは炭酸カルシウムに代えて他の体質顔料を使用する場合には、それらの合計量が上記と同様となればよい。
【０１０５】
タルク（iii）は、上記炭酸カルシウムと同様に耐アルカリ性、充填性、研磨性に優れ
、コンクリートと接しても悪影響を受け難く、白色顔料として使用され、仮に、コンクリート硬化物表面に残存付着等しても、目立ち難いという利点を有している。
【０１０６】
なお、タルク以外の着色顔料としては、黄色酸化鉄（xi）、チタン、酸化鉄、シアニンブルー等が好ましく用いられる。
【０１０７】
必要により用いられるビニル樹脂（x）としては、具体的には、塩化ビニル・酢酸ビニ
ル共重合樹脂、塩化ビニル・酢酸ビニル・ビニルアルコール共重合樹脂、塩化ビニル・ビニルイソブチルエーテル共重合樹脂、塩化ビニル・プロピオン酸ビニル共重合樹脂などの塩化ビニル共重合樹脂；塩化ゴム樹脂；塩素化オレフィン樹脂；上記硬化性水酸基含有アクリル樹脂(i)以外の（メタ）アクリル樹脂、（メタ）アクリル酸エステル樹脂あるいは
（メタ）アクリル酸エステル共重合樹脂などのアクリル樹脂；スチレン・ブタジエン共重合樹脂などが挙げられる。これらの中では、特に、硬化性水酸基を有する塩化ビニル/酢
酸ビニル共重合体がイソシアネートと反応性を有し、木材の付着性が良好である点で好ましい。このようなビニル樹脂として、上市されているものとしては、例えば、「ビニライトＶＡＧＤ」「ビニライト ＶＡＧＨ」「ビニライト ＶＡＧＣ」（何れもダウケミカル（株）製であり、いずれも硬化性水酸基を有する塩化ビニル/酢酸ビニル共重合樹脂。）な
どが用いられる。
【０１０８】
黄色酸化鉄（xi）は、必要により用いられる黄色顔料で、天然物と合成物（湿式、乾式）の両者があるが、合成物中でも湿式法による黄色酸化鉄は、目止め塗膜（Ａ）中にあって、分散性、着色力・隠ぺい力、耐候性、耐酸・耐アルカリ性に優れ、塗膜の耐溶剤性の向上に寄与している。この黄色酸化鉄としては、例えば、「タロックス  ＬＬ−ＸＬＯ」（チタン工業（株）製、水和酸化第二鉄）、「ＢＡＹＦＥＲＲＯＸ  ９２０  」（バイエル社  製、水和酸化第二鉄）などが用いられる。この他に湿式酸化鉄では、黄茶色、赤色（酸化第二鉄）、黒色などを用いても同様の効果が得られる。
【０１０９】
揺変剤（チキソトロピー調整剤）（xii）としては、有機、無機、複合系があり、有機
系では水添ひまし油系、アマイド系、酸化ポリエチレン系、植物油重合油系、界面活性剤系があり、複合系ではアマイド／ポリエチレン系などが挙げられ、塗料の貯蔵安定性、塗装時の塗料のタレ防止に寄与し、多すぎると塗膜の刷毛目発生等による塗膜の平坦化へ悪影響を与える。この遥変剤として、上市されているものとしては、例えば、「エロジール２００」（日本アエロジル（株）製）、「ディスパロン４２００−２０」（楠本化成（株）製、酸化ポリエチレン系）などが用いられる。
【０１１０】
沈殿防止剤（xiii）としては、Ａｌ，Ｃａ，Ｚｎのステアレート、有機ベントナイト、ポリエチレンワックス、アミドワックス、レシチン、アルキルスルホン酸塩などが挙げられる。上市されているものとしては、例えば、「ディスパロン４２００−２０」（楠本産業（株）製）などが用いられる。
【０１１１】
目止め塗膜（Ａ）用の組成物（塗料）中に含まれる上記硬化性水酸基含有アクリル樹脂(i)（固形分）は、目止め塗膜（Ａ）用の組成物中に含まれる揮発分である溶剤を除く成
分、すなわち固形分の合計１００重量％中に、好ましくは０．５〜６０重量％、さらに好ましくは０．８〜４５重量％、特に好ましくは３０〜４５重量％の量で、また、硬化した目止め塗膜（Ａ）中に好ましくは０．５〜５０重量％、さらに好ましくは０．８〜４５重量％、特に好ましくは１５〜４５重量％となるような量で、
炭酸カルシウム（ii）およびタルク（iii）に代表される体質顔料は、硬化した塗膜中
に好ましくは２０〜８５重量％、さらに好ましくは３０〜７５重量％となる量で、また、上記のアクリル樹脂（ｉ）（固形分）１００重量部に対して、合計で７０〜８００重量部の量で、含まれることが好ましい。
【０１１２】
また、イソシアネート系硬化剤(iv)は、イソシアネート基（−ＮＣＯ）含量が、理論的には、上記のアクリル樹脂（ｉ）中の水酸基（−ＯＨ）含量と等量となるような量で用いればよいが、上記のアクリル樹脂（ｉ）（固形分）１００重量部に対して、２５〜６５重量部の量で、換言すれば、イソシアネート系硬化剤（ｉｖ）中のイソシアネート基数と、硬化性水酸基含有アクリル樹脂(i)中の水酸基数との比（［ＮＣＯ］／［ＯＨ］）が、０
．８／１．０〜１．２／１．０となるように、塗料中に含まれていることが望ましい。
【０１１３】
目止め塗膜（Ａ）用の組成物中に、上記硬化性水酸基含有アクリル樹脂(i)が上記のよ
うな量で含まれていると、十分な顔料結合力、流動性を有するため好ましく、
炭酸カルシウム（ii）やタルク(iii)などが合計で上記のような量で含まれていると、
木材表面の導管部への充填性が十分なために平滑な塗面が得られ、しかも塗料の流動性も良好で塗装性に優れるため好ましく、また、
イソシアネート系硬化剤(iv)が上記のような量で、例えば、使用直前に混合して得られた目止め塗料中に含まれていると、基材、特に木材への付着性、耐水性や耐アルカリ性が良好となるため好ましい。
【０１１４】
また、必要によりこの目止め塗膜（Ａ）用の組成物に上記ビニル樹脂（x）、黄色酸化
鉄（xi）、揺変剤（xii）、沈殿防止剤（xiii）などが含まれる場合には、
ビニル樹脂は、目止め塗料中の硬化性水酸基含有アクリル樹脂（ｉ）（固形分）１００重量部に対して、５０〜３００重量部の量で、
上記黄色酸化鉄は、上記アクリル樹脂（ｉ）（固形分）１００重量部に対して、１０〜６５重量部の量で、
上記遥変剤は、上記アクリル樹脂（ｉ）（固形分）１００重量部に対して、０．５〜１５重量部の量で、
沈殿防止剤は、上記アクリル樹脂（ｉ）（固形分）１００重量部に対して、０．１〜８重量部の量で含まれていてもよい。
【０１１５】
また、必要により用いられるビニル樹脂（x）が上記のような量で含まれていると、木
材への付着性と塗膜の可とう性が良好となるため好ましく、
黄色酸化鉄（xi）が上記のような量で含まれていると、十分な隠ぺい性が得られるため好ましく、
揺変剤（xii）が上記のような量で含まれていると、塗料のエッジからの垂れを防止し
うるため好ましく、
沈殿防止剤（xiii）が上記のような量で含まれていると、顔料の沈殿防止効果が得られるため好ましい。
【０１１６】
上記のような目止め塗膜（Ａ）用の組成物（目止め塗料、目止め剤）は、常法により製造され、通常、硬化剤の種類などに応じて１液型、２液型として用いられる。
【０１１７】
このような目止め塗料は、硬化性水酸基含有アクリル樹脂（i）などの種類によっては
、常温（２０〜３０℃）で硬化し、また、上記イソシアネート系硬化剤（iv）の種類等（例えば、ブロックイソシアネート）によっては、１液型で加熱硬化性となる。
【０１１８】
また、常温で湿気硬化型の目止め塗料では、使用直前に、硬化性水酸基含有アクリル樹脂(i)中の水酸基（−ＯＨ）価とイソシアネート系硬化剤(iv)中のイソシアネート基（−
ＮＣＯ）との反応比（［ＮＣＯ］量／［ＯＨ］量）が理論的には等量となるように、通常では、０．８／１．０〜１．２／１．０となるように、２液型の各成分のうちの硬化剤成分である２個以上のイソシアネート基を有するイソシアネートプレポリマー（例：トリレンジイソシアネート誘導体、あるいはメチレンジイソシアネート単体）などと、樹脂成分である硬化性水酸基含有アクリル樹脂(i)などとを、塗装直前に混合して用い、基材に塗
布、硬化させればよい。
【０１１９】
また、この目止め塗料は、通常、溶剤型として用いられることが多い。
【０１２０】
溶剤としては、例えば、トルエン、キシレン、メチルエチルケトン、メチルイソブチルケトン、ブチルアセテート等の有機溶剤が挙げられる。なお、溶剤の添加量は、特に限定されないが、粘度調整し塗工性の向上を図るなどの見地から目止め塗料（溶剤を含む。）１００重量％中に、例えば、１０〜４０重量％となる量で用いられる。
【０１２１】
なお、この目止め塗膜（Ａ）用の塗料が２液型として用いられる場合には、互いに反応性の成分が接触しないように、硬化性水酸基含有アクリル樹脂（ｉ）を含む主剤成分（樹脂分）と、イソシアネート系硬化剤（ｉｖ）を含む硬化剤成分とからなる。硬化性水酸基含有アクリル樹脂（ｉ）あるいはイソシアネート系硬化剤（ｉｖ）と非反応性の成分、例えば、炭酸カルシウム、タルクなどの体質顔料、ビニル樹脂などは、主剤成分（樹脂成分）、硬化剤成分の何れに配合してもよいが、通常では、主剤成分に配合されることが多い。揺変剤、沈殿防止剤も樹脂分、顔料などの沈降・凝集性の成分と共に、通常、主剤成分に配合されることが多い。下記の中塗り塗料、上塗りクリヤー塗料の場合も同様である。［中塗り塗膜（Ｂ）］
中塗り塗膜（Ｂ）は、目止め塗膜（Ａ）の表面に、中塗り塗料すなわち、「硬化性水酸基含有アクリル樹脂（i）、黄色酸化鉄、酸化チタンおよびカーボンブラックからなる群
から選ばれた少なくとも１種の顔料成分（v）、およびイソシアネート系硬化剤（iv）を
含む硬化性アクリル樹脂組成物（中塗り塗料）」を塗布、硬化して形成されている。
【０１２２】
また、上記中塗り塗膜（Ｂ）用の組成物は、通常含まれることの多い前記と同様の有機溶剤などの他、さらに、沈殿防止剤（xiii）、消泡剤（xiv）の何れか１種以上を含んで
いてもよい。
【０１２３】
この中塗り塗料中に含まれる硬化性水酸基含有アクリル樹脂（ｉ）、イソシアネート系硬化剤（ｉｖ）は、上記目止め塗膜（Ａ）あるいは目止め塗料中の対応する成分と同様のものである。
【０１２４】
このような中塗り塗料を塗設してなる中塗り塗膜（Ｂ）は、本発明のコンクリート用型枠板において、目止め塗膜（Ａ）中および下記上塗りクリヤー塗膜（Ｃ）中の皮膜形成成分、特に樹脂分と同様の成分を含んでおり、目止め塗膜（層）（Ａ）と中塗り塗膜（層）（Ｂ）との層間接着性に優れ、中塗り塗膜（層）（Ｂ）と上塗りクリヤー塗膜（Ｃ）との層間接着性（密着性）にも優れる。
【０１２５】
上記顔料成分(v)は、黄色酸化鉄、酸化チタンおよびカーボンブラックからなる群から
選ばれた少なくとも１種の成分であり、この顔料成分（v）は、中塗り塗膜（Ｂ）中の着
色成分であり、しかも、コンクリート中のアルカリ等の成分に侵されないため変色等が生じにくいという利点を有し、求められるコンクリート用型枠板の色調に応じて選択される。本発明では、このような顔料成分(v)に代えて、またこのような顔料成分(v)と共に、アルカリ等に安定なその他の顔料(v)’を用いてもよく、例えば赤色酸化鉄、シアニンブル
ーなどが挙げられる。
【０１２６】
中塗り塗膜（Ｂ）用の組成物に含まれる上記硬化性水酸基含有アクリル樹脂(i)は、中
塗り塗膜（Ｂ）用の組成物に含まれる溶剤を除く成分、すなわち固形分の合計１００重量％中に、好ましくは４０〜８０重量％、さらに好ましくは６０〜７０重量％の量で、
黄色酸化鉄、酸化チタンおよびカーボンブラックからなる群から選ばれた少なくとも１種の顔料成分（v）は、同上の基準で組成物中に、好ましくは５〜２０重量％、さらに好
ましくは７〜１３重量％の量で、また、上記アクリル樹脂（ｉ）（固形分）１００重量部に対して、５〜２５重量部の量で、
イソシアネート系硬化剤(iv)は、同上の基準で組成物中に、硬化性水酸基含有アクリル樹脂(i)中の水酸基（−ＯＨ）価とイソシアネート系硬化剤(iv)中のイソシアネート基（
−ＮＣＯ）との反応比（［ＮＣＯ］量／［ＯＨ］量）が理論的には等量となるように、通常では、０．８／１．０〜１．２／１．０となるように用いればよい。
【０１２７】
中塗り塗膜（Ｂ）用の組成物中に、上記硬化性水酸基含有アクリル樹脂(i)が上記のよ
うな量で含まれていると、塗装や取扱いに適した粘度となり、耐候性が良好となるため好ましく、
黄色酸化鉄、酸化チタンおよびカーボンブラックからなる群から選ばれた少なくとも１種の顔料成分（v）が上記のような量で含まれていると、合板の素地の隠ぺい性が良好と
なるため好ましく、また、
イソシアネート系硬化剤(iv)が上記のような量で含まれていると、木材に対する付着性、及び耐水性や耐アルカリ性などの塗膜性能が良好となるため好ましい。
【０１２８】
また、必要により、この中塗り塗膜（Ｂ）用の組成物に上記沈殿防止剤（xiii）、消泡剤（xiv）などが含まれる場合には、
沈殿防止剤（xiii）は、中塗り塗膜（Ｂ）中の硬化性水酸基含有アクリル樹脂（ｉ）（固形分）１００重量部に対して、０．５〜６重量部の量で、
上記消泡剤（xiv）は、上記アクリル樹脂（ｉ）（固形分）１００重量部に対して、０.２〜１．０重量部の量で含まれていてもよい。
【０１２９】
また、必要により用いられる沈殿防止剤（xiii）が上記のような量で含まれていると、顔料の沈殿防止に有効となるため好ましく、
消泡剤（xiv）が上記のような量で含まれていると、塗面の発泡防止となるため好まし
い。
【０１３０】
上記のような中塗り塗膜（Ｂ）用の組成物（中塗り塗料、中塗り剤）は、常法により製造され、通常、硬化剤の種類などに応じて１液型、２液型として用いられる。
【０１３１】
このような中塗り塗料は、硬化性水酸基含有アクリル樹脂（i）などの種類によっては
、常温で硬化し、また、上記イソシアネート系硬化剤（iv）の種類（例えば、ブロックイソシアネート）等によっては、加熱硬化型となる。また、この中塗り塗料は、通常、溶剤型として用いられる。なお、溶剤の添加量は、特に限定されないが、中塗り塗料（溶剤を含む。）１００重量％中に、例えば、１０〜４０重量％となる量で用いられる。
［上塗りクリヤー塗膜（Ｃ）］
上塗りクリヤー塗膜（Ｃ）は、上記中塗り塗膜（Ｂ）の表面に、下記のような硬化性ア
クリル樹脂組成物（Ｃ１）または湿気硬化型ウレタン樹脂組成物（Ｃ２）を塗布、硬化して形成されている。（なお、この組成物(Ｃ１)と（Ｃ２）をまとめて単に「上塗りクリヤー塗料」、「上塗り塗料」などともいい、また、上記組成物(Ｃ１)を「上塗塗料(Ｃ１)」、上記組成物（Ｃ２）を「上塗塗料（Ｃ２）」などともいう。）
この硬化性アクリル樹脂組成物（Ｃ１）は、硬化性水酸基含有アクリル樹脂（i）、ポ
リシロキサン系化合物（vi）、およびイソシアネート系硬化剤（iv）を含んでいる。
【０１３２】
また、湿気硬化型ウレタン樹脂組成物（Ｃ２）は、湿気硬化型ウレタン樹脂（vii）、
ポリシロキサン系化合物（vi）、水分吸収剤（脱水剤）（viii）および上記湿気硬化型ウレタン樹脂(vii)用の硬化触媒（ix）を含んでいる。
【０１３３】
また、上記上塗りクリヤー塗膜（Ｃ）用の組成物（Ｃ１）または（Ｃ２）は、、通常含まれる前記と同様の有機溶剤などの他、さらに、消泡剤（xiv）、レベリング剤（xv）な
どの何れか１種以上を含んでいてもよい。
【０１３４】
これら組成物(Ｃ１)、（Ｃ２）のうちで、硬化性アクリル樹脂組成物（Ｃ１）は、上記したコンクリート型枠板用硬化性アクリル樹脂上塗塗料組成物と同じものである。
【０１３５】
このような上塗塗料を塗布硬化してなる上塗りクリヤー塗膜（Ｃ）は、本発明のコンクリート用型枠板において、中塗り塗膜（Ｂ）との密着性（層間剥離強度）、塗膜の平滑性、コンクリート硬化物の離型性に優れ、該上塗りクリヤー塗膜（Ｃ）を有する本発明のコンクリート用型枠板を用いると、得られるコンクリート硬化物は、表面の平滑性に優れ、また型枠表面に固化したコンクリート屑などが残存付着せず、型枠用合板などに損傷が生じ難く、型枠を繰返して使用でき、しかも型枠を繰返して使用可能な回数が多く、例えば、１０回以上、好ましくは１２回以上、特に好ましくは１５回以上であり、さらに、通常の塗装型枠板と比較して使用後の廃棄処理費用大幅な低減が可能であるという効果がある。
【０１３６】
特に、これら組成物(Ｃ１)、（Ｃ２）のうちで、硬化性アクリル樹脂組成物（Ｃ１）、すなわち、上記した「コンクリート型枠板用硬化性アクリル樹脂上塗塗料組成物」を用いると、前述したように含まれる樹脂分が同じである中塗り塗膜（Ｂ）との層間接着性に優れ、硬化コンクリートの離型性に優れるため好ましい。
【０１３７】
また、湿気硬化型ウレタン樹脂組成物（Ｃ２）を用いると、上記組成物（Ｃ１）を用いた場合と同様に、硬化コンクリートの離型性に優れるため好ましい。
【０１３８】
湿気硬化型ウレタン樹脂組成物(Ｃ２)は、上記したように湿気硬化型ウレタン樹脂（vii）、ポリシロキサン誘導体およびシリコーン誘導体からなる群から選ばれた少なくとも
１種のポリシロキサン系化合物（vi）、水分吸収剤（脱水剤）（viii）および湿気硬化型ウレタン樹脂（vii）用の硬化触媒（ix）を含んでいるが、これら成分のうちで、湿気硬
化型ウレタン樹脂（vii）および硬化触媒(ix)は、通常、1液型（場合により２液型）の湿気硬化型ウレタン樹脂塗料中に含まれるものと同様のものが同様の量で用いられる。
【０１３９】
また、ポリシロキサン系化合物（vi）、水分吸収剤（viii）は、上記硬化性アクリル樹脂組成物（Ｃ１）中のものと同様のものである。
【０１４０】
湿気硬化型ウレタン樹脂(プレポリマー)（vii）としては、従来より公知のものが広く
使用でき、例えば、特開平６−１５７９８７号公報、特開平１１−１１６６５２号公報、特開２０００−１２９１１５号公報、特開２００３−１２８９４２号公報、特開２０００−３７６５９号公報等に記載のウレタン樹脂組成物、特に湿気硬化型ウレタン樹脂組成物
あるいは塗料等に使用されるものを使用できる。
【０１４１】
湿気硬化型ウレタン樹脂(プレポリマー)は、例えば、グリコール類(ポリオール)および／またはポリチオールに、過剰量のジイソシアネート等の前記イソシアネート系硬化剤(iv)を反応させて、分子末端に遊離イソシアナート基を残すことにより得られる。なお、ポリチオールは高価であること、硫黄（メルカプタン）臭が避けられないことから、本発明では、グリコール類(ポリオール)が好適に用いられる。
＜ポリオール＞
ポリオールとしては、本願出願人が先に提案した特開２０００−３７６５９号公報の［００４４］〜［００４５］欄に記載されているようなものが挙げられる。
【０１４２】
すなわち、具体的には、エチレングリコール、ジエチレングリコール、トリエチレングリコール、ポリエチレングリコール、プロピレングリコール、ジプロピレングリコール、トリプロピレングリコール、ポリプロピレングリコール、ブチレングリコール、ジブチレングリコール、トリブチレングリコール、ポリブチレングリコール、1,5-ペンタンジオール、ネオペンチルグリコール、1,6-ヘキサンジオール、1,10- デカンジオール、アルカンジオール、シクロヘキサンジメタノール等の２価アルコール；グリセロール、トリメチロールプロパン（ＴＭＰ）、1,2,6-ヘキサントリオール、トリメチロールエタン、2,4-ジヒドロキシ-3- ヒドロキシメチルペンタン、1,1,1-トリス（ビスヒドロキシメチル）プロパン、2,2-ビス（ヒドロキシメチル）ブタノール-3等の３価アルコール；ペンタエリスリトール、ジグリセロール等の４価アルコール；アラビット、リビトール、キシリトール等の５価アルコール（ペンチット）；ソルビット、マンニット、ガラクチトール、アロズルシット等の６価アルコール（ヘキシット）；ポリグリセロール、ポリテトラメチレングリコール等の多価ヒドロキシ化合物などの炭素原子数１０程度までのポリグリコール化合物、および無水フタル酸、セバシン酸、脂肪酸、エポキシ樹脂等から誘導されるポリエステルポリオール、エポキシポリオール（アルカノールアミン変性エポキシ）、ポリエーテルポリオールまたはアクリルポリオールなどが挙げられる。
【０１４３】
中でも、エチレングリコール、プロピレングリコール、1,6-ヘキサンジオール、グリセロール、トリメチロールプロパン、ペンタエリスリトール、ポリエステルポリオール、アクリルポリオールが好ましい。
【０１４４】
＜ポリチオール＞
本発明で用いられるポリチオール（ポリメルカプト化合物）は、メルカプト基（−ＳＨ基）を２個以上有する化合物である。
【０１４５】
ポリチオールとしては、具体的には、1,3-プロパンジチオール、1,4-ブタンジチオール、1,6-ヘキサンジチオール、2,3-ジメチルカプトプロパノールなど、特開２０００−３７６５９号公報の［００４６］〜［００５１］欄に記載されているようなものが挙げられる。
＜イソシアネート系硬化剤（iv）＞
本発明でイソシアネート系硬化剤（iv）としては、本願出願人が先に提案した特開２０００−３７６５９号公報の［００５２］〜［００６５］欄に記載されているようなポリイソシアネート系硬化剤から適宜選択して用いてもよいが、前記したイソシアネート系硬化剤（iv）を用いればよい。
【０１４６】
本発明においては、ポリオールおよび／またはポリチオール、ポリイソシアネートの各成分は、湿気硬化型となるように、イソシアネート末端のウレタンポリマーが形成されるような量比、すなわち、イソシアネート基量が水酸基量より過剰となる量比［（ＮＣＯ基）量＞（ＯＨ基＋ＳＨ基）量］で反応されていればよい。このような湿気硬化型ウレタン
樹脂（vii）（ウレタンプレポリマー）は、ポリイソシアネートに含まれるイソシアネー
ト基の当量と、ポリオールに含まれる水酸基の当量およびポリチオールに含まれるチオール基の当量の合計量との比［ＮＣＯ基／（ＯＨ基＋ＳＨ基）］が通常1を超え、好ましく
は１．５以上であり、上限は、硬化遅延、湿気硬化途中の発泡の増加などの弊害を考慮すると［ＮＣＯ基／（ＯＨ基＋ＳＨ基）］が１０．０以下、好ましくは８．０以下と成るように反応されていることが好ましい。
【０１４７】
例えば、水酸基を有するモノマーやプレポリマー（例：ポリエチレングリコール、ポリメチレングリコール、ポリブチレングリコールやその誘導体）と、イソシアネート系硬化剤（iv）（例：トリレンジイソシアネートやそのプレポリマー）とを、水酸基量に比してイソシアネート基量リッチとなるような量比で用いて反応させればよい。
【０１４８】
このような湿気硬化型ウレタン樹脂（vii）（ウレタンプレポリマー）を得る際の重合
温度及び重合時間は特に制限されないが、例えば、通常窒素ガス気流下でポリオールおよび／またはポリチオールと、ポリイソシアネートとを混合後、６０〜１００℃にて３〜８時間反応させるのがよい。反応に際しては、ジブチル錫ジラウレート等の有機金属塩系ウレタン触媒等を何れの段階でも適量を随時添加してもよい。
【０１４９】
このような湿気硬化型ウレタン樹脂（vii）（あるいは溶剤などを含むもの）として、
上市されているものでは、例えば、
「ＭＴ  オレスター  Ｍ９５−５０Ａ」（三井武田ケミカル(株)製、湿気硬化型ウレタン樹脂ワニス、溶剤：トルエン、キシレン、エチルアセテート、３−メトキシブチルアセテート、不揮発分５０％）、
「ＭＴ  オレスター  Ｍ７５−５０Ｅ」（三井武田ケミカル(株)製、湿気硬化型ウレタン樹脂ワニス、溶剤：トルエン、キシレン、エチルアセテート、不揮発分  ５０％）、
「コロネート ２０１４  」（  日本ポリウレタン工業（株）製  湿気硬化型ウレタン樹
脂ワニス、溶剤：キシレン、不揮発分５０％）等が用いられる。
【０１５０】
本発明において、使用される湿気硬化型ウレタン樹脂（vii）用の硬化触媒（ix）とし
ては、従来より公知の湿気硬化用触媒を広く使用でき、例えば、ジブチルスズビストリエトキシシリケート、ジブチルスズジメトキサイド、ジブチルスズジアセテート、ジブチルスズジラウレート、ブチルスズトリ−２−エチルヘキソエート、鉛−２−エチルオクトエート、鉄−２−エチルヘキソエート、コバルト−２−エチルヘキソエート、マンガン−２−エチルヘキソエート、亜鉛−２−エチルヘキソエート、カプリル酸第１スズ、ナフテン酸スズ、オレイン酸スズ、ブチル酸スズ、ナフテン酸スズ、ナフテン酸亜鉛、ナフテン酸コバルト、ステアリン酸亜鉛などの有機酸カルボン酸の金属塩；アルコキシアルミニウム化合物；ベンジルトリエチルアンモニウムアセテートなどの第４級アンモニウム塩；酢酸カリウム、酢酸ナトリウム、しゅう酸リチウムなどのアルカリ金属の低級脂肪酸塩；アミン系硬化剤、例えば、ジメチルヒドロキシアミン、ジエチルヒドロキシアミンなどのジアルキルヒドロキシルアミンなどが挙げられる。
【０１５１】
これらの硬化触媒は、単独で使用してもよく、２種以上併用してもよい。
【０１５２】
ウレタン樹脂（vii）用の硬化触媒（ix）として、上市されているものとしては、例え
ば
「Ｕ−ＣＡＴ  ６５１Ｍ」（サンアプロ（株）製、湿気硬化型ウレタン樹脂用の硬化触媒、変性アミン、不揮発分１００％）、
「ＮＹ‐1」（日本ポリウレタン工業（株）製、３級アミン、不揮発分１００％）等が用
いられる。
【０１５３】
湿気硬化型ウレタン樹脂(vii)(固形分、すなわち溶剤を除く不揮発分)は、上塗りクリ
ヤー塗膜（Ｃ）用の組成物（Ｃ２）中の揮発分である溶剤を除く成分、すなわち固形分の合計１００重量％中に、好ましくは３０〜９９重量％、さらに好ましくは４０〜９８重量％の量で、
ポリシロキサン系化合物（vi）は、上記組成物(Ｃ２)（固形分）中に、好ましくは１．０〜４５重量％、さらに好ましくは１.５〜４５重量％の量で、また、上記湿気硬化型ウ
レタン樹脂(vii)（固形分）１００重量部に対して、好ましくは１〜５０重量部、好まし
くは１.５〜１０重量部の量で、
水分吸収剤（viii）は、上記の湿気硬化型ウレタン樹脂(vii)（固形分）１００重量部
に対して、好ましくは１．０〜４０重量部、さらに好ましくは１．０〜５重量部の量で含まれていることが望ましい。
【０１５４】
また、硬化触媒（ix）は、上記の湿気硬化型ウレタン樹脂(vii)（固形分）１００重量
部に対して、０．０５〜５重量部、さらに好ましくは０．１〜２重量部の量で、上塗りクリヤー塗膜（Ｃ）用の組成物（固形分）中に含まれていることが望ましい。
【０１５５】
上塗りクリヤー塗膜（Ｃ）用の組成物中に、上記湿気硬化型ウレタン樹脂(vii)が上記
のような量で含まれていると、塗装や取扱いに適した粘度となるため好ましく、ポリシロキサン系化合物（vi）が上記のような量で含まれていると、塗膜表面に撥水性とスリップ性を付与でき、塗料の乾燥性が良好となるため好ましく、また、水分吸収剤（viii）が上記のような量で含まれていると、空気中の水分の影響の防止に有効となるため好ましく、
また、硬化触媒（ix）が、上記のような量で含まれていると、塗装工程に適した乾燥時間と可使時間となるため好ましい。
【０１５６】
また、必要によりこの上塗りクリヤー塗膜（Ｃ）用の組成物に上記沈殿防止剤（xiii）、消泡剤（xiv）などが含まれる場合には、
沈殿防止剤（xiii）は、上塗りクリヤー塗膜（Ｃ）中の湿気硬化型ウレタン樹脂(vii)
（固形分）１００重量部に対して、１〜６重量部の量で、
上記消泡剤（xiv）は、上記湿気硬化型ウレタン樹脂(vii)（固形分）１００重量部に対して、０．０２〜２．０重量部の量で含まれていてもよい。
【０１５７】
また、必要により用いられる沈殿防止剤（xiii）が上記のような量で含まれていると、顔料の沈殿防止効果が十分となるため好ましく、
消泡剤（xiv）が上記のような量で含まれていると、塗装時に生ずる発泡防止となるた
め好ましい。
【０１５８】
上記のような上塗りクリヤー塗膜（Ｃ）用の組成物は、常法により製造され、通常、塗料の組成、温度や湿度などの塗料の貯蔵環境、塗装環境などにも依るが通常１液型として用いられ、場合によっては２液型としても用いられ得る。
【０１５９】
このような上塗りクリヤー塗料は、通常、常温で、空気中などの湿気（水分）により硬化する。し、また、上記イソシアネート系硬化剤（iv）の種類（例えば、ブロックイソシアネート）等によっては、加熱硬化型となる。また、この上塗りクリヤー塗料は、通常、溶剤型として用いられる。なお、溶剤の添加量は、特に限定されないが、上塗りクリヤー塗料（溶剤を含む。）１００重量％中に、例えば、１０〜６０重量％となる量で用いられる。
【０１６０】
なお、本発明においては、１層目の目止め塗膜（Ａ）、２層目の中塗り塗膜（Ｂ）にて十分な着色がなされているので、３層目の上塗り塗膜用の塗料（Ｃ１）、（Ｃ２）には顔料を添加する必要は無く、通常、クリヤーとして使用されるが、１層目、２層目の塗膜で
は着色不充分な場合には、３層目の上塗り塗料に少量の着色顔料を添加してもよい。
【０１６１】
以上詳述してきたように、本発明に係るコンクリート用型枠板では、コンクリート型枠合板の表面被覆物として、１層目にその好ましい態様では、上記のように多量の不活性顔料を含有するアクリルウレタン樹脂塗料を目止め剤として塗装しており、木材表面を平滑にすることができる。また、２層目に上記のような着色顔料を含有するアクリルウレタン樹脂塗料を中塗り塗装して下地を良好に隠蔽している。また、その中塗り塗装の後に、３層目としてポリシロキサン化合物を上記のような多量で含有するアクリルウレタン塗料、または湿気硬化型ウレタン塗料を塗り重ねており、コンクリート打設後の離型を容易にすることが可能となっている。
【０１６２】
また、３層目の上塗りクリヤー塗膜(Ｃ)用の組成物として、硬化性アクリル樹脂組成物（Ｃ１）を用いる場合には、１、２および３層目の全てが、２個以上の水酸基を有するアクリル樹脂含有成分と、２個以上の反応性イソシアネートを有するイソシアネートプレポリマー成分とからなる二液型の組成物よりなることが層間付着性の点から好ましい。
【０１６３】
＜コンクリート用型枠板の製法＞
本発明に係るコンクリート用型枠板の製法は、基板の表面に、上記（Ａ）、（Ｂ）および（Ｃ）の各塗膜用の塗料を塗布、硬化させ、その順序（基板／塗膜（Ａ）／塗膜（Ｂ）／塗膜（Ｃ））で形成させることを特徴としている。
【０１６４】
より具体的に説明すると、好ましい態様は、以下の通りである。
（１）１層目の目止め塗料の塗装
１層目の目止め塗料の塗装の際には、合板表面の凹凸を埋めて平滑とするために、型枠合板を搬送するコンベヤと、合板の進行方向に対して垂直（直角）に取り付けた薄い鋼鈑よりなるナイフコーターとが用いられる。通常はナイフコーターで１回のみ塗装しても、導管部への目止め塗料の充填が不完全であることが多く、十分な平滑性が得られないことが多い。そこで、通常では、同一の目止め塗料を用いてナイフコーター塗装を２〜３回繰り返し、１平方メートルあたりのトータル塗布量（未硬化物）が８０〜１５０ｇとなるように塗装することが望ましい。
（２）２層目の中塗り塗料の塗装
２層目の中塗り塗料の塗装では、例えば、ロールコーターにて同一の中塗り塗料を２〜３回繰り返して塗装し、トータル塗布量（未硬化物）が１平方メートル当たり６０〜１４０ｇとなるように塗装することが望ましい。
（３）３層目の上塗りクリヤー塗料の塗装
３層目の上塗りクリヤー塗料の塗装では、例えば、ロールコーターにて同一の上塗りクリヤー塗料を１〜２回繰り返して塗装し、トータル塗布量（未硬化物）が１平方メートル当たり１５〜６０ｇとなるように塗装することが望ましい。
（４）乾燥方法
１層目の目止め塗料、２層目の中塗り塗料、３層目の上塗りクリヤー塗料の乾燥方法は、通常は室温乾燥が採用されるが、成分組成等によっては、６０〜８０℃の加熱温度下で強制乾燥することも可能である。
【０１６５】
室温乾燥の場合は、１層目と２層目を塗り重ねる場合の１層目の乾燥時間は１〜３時間、２層目と３層目を塗り重ねる場合の２層目の乾燥時間は０〜１時間である。
【０１６６】
すなわち、２層目と３層目を塗り重ねる場合には、２層目を１時間程度乾燥させ十分乾燥させた後に３層目を塗り重ねても良いが、２層目を塗装した直後（２層目の乾燥時間：０時間）の未硬化状態のうちに、３層目を塗り重ねること(Ｗet-on-Ｗet方式)も可能である。
【０１６７】
また、３層目を塗装した後、塗装済み型枠合板を積み重ねて保存、運搬等を行うことが可能となるまでの時間としては、未乾燥塗膜同士の付着を防止するために５時間以上の乾燥時間が必要である。
【０１６８】
以上の説明においては、主として、コンクリート用型枠板の例について説明したが、本発明は係る態様に限定されず、型枠に限らず、生コンクリートに接する種々の部材の表面に塗装して硬化コンクリートからの当該部材の剥離を容易にすることができる。従って、本発明の上塗塗料は、木質板、金属板の塗装に限定されず、他の部材、例えば、プラスチックにも適用できる。
＜発明の効果＞
上記上塗塗料組成物を上塗塗装したコンクリート用型枠板は、コンクリート硬化物から容易に剥離させることができ、一回の塗装で多数回（例:１０回以上）繰返してコンクリ
ートの打設に使用でき、従来の通常の塗装による型枠合板の２倍以上の回数の使用に絶え得るので、作業性、経済性共に好適である。従って、建設現場でのコンクリート用型枠の使用枚数の低減を図り、外表面が良質の建造物を効率的に建設でき、資源の節約を図ることができる。
【０１６９】
本発明のコンクリート用型枠板は、このように多数回繰り返して再利用できるから、本発明のコンクリート用型枠板を使用すれば、コンクリート打設工事に使用されて、コンクリートやノロが付着して使用不可になった型枠枠合板や板の破損、むしれ、割れ等により廃品となった型枠合板等の廃棄費用を従来品を使用する場合に比して、１/２以下に節約
することが可能となる。さらに、本発明のコンクリート用型枠板を用いると、木材資源の保存、資源の有効利用にも大きな効果を及ぼすものである。
【０１７０】
［実施例］
以下、本発明について実施例に基づいてさらに具体的に説明するが、本発明は、係る実施例により何ら限定されるものではない。
［塗料組成物の調製］
下記の表３〜５に示す１層目用の目止め塗料Ａ〜Ｃ、下記の表６〜７に示す２層目用の中塗り塗料Ａ〜Ｂ、下記の表８〜１４に示す３層目用の上塗りクリヤー塗料Ａ〜Ｇを調製した。
【０１７１】
なお、下記の表中の各成分の組成、物性等は、以下の表1の通り。
【０１７２】
【表１】
0004642361.tif 000005
【０１７３】
転用試験(本発明では、試験の目的に応じてコンクリート打設試験、離型性試験等とも
言う。)、及びＪＡＳ規格試験の試験方法は、以下の通り。
＜転用試験方法＞
各塗装済み試験板より縦×横＝１５ｃｍ×３０ｃｍの試験片を複数枚切り出して、これらの試験片の塗装面が内側になるよう縦×横×深さ＝１５ｃｍ×１５ｃｍ×３０ｃｍの底板付きの木箱を作成する。
【０１７４】
この木箱にセメント、砂、砂利［セメント：砂：砂利（容積比）＝１：３：６で配合。］に水を［セメント＋砂＋砂利の合計容積／水の容積＝（１０）／（０．８乃至１．０）］の量で加えて混練してなる生コンクリートを流し込み、４日間コンクリートを硬化させ
る。
【０１７５】
次いで、硬化したコンクリートを木箱より取り出し、木箱の内面を水道水で洗浄後、乾燥させる。
【０１７６】
木箱内面を乾燥させた後、再度上記と同様の生コンクリートを流し込み、４日間コンクリートを硬化させる。
【０１７７】
次いで、硬化したコンクリートを木箱より取り出し、木箱の内面を水道水で洗浄後、乾燥させる。
【０１７８】
このように、「木箱への生コンクリート流し込み→コンクリートの硬化→コンクリート取り出し→木箱塗装面洗浄→木箱乾燥」を１サイクルとして１０サイクル繰り返した後の塗装面に対するコンクリート屑やノロ付着の有無を観察する。なお、「ノロ」とは、セメントを水で練ったものであり、強度はないがきめが細かい。ノロは、主にタイルの目地やモルタル面のひび割れの補修に使用され、コンクリート離型時に型枠の表面に付着し易い、という特性を有する。
＜ＪＡＳ規格試験＞
ＪＡＳ（コンクリート型枠合板の日本農林規格、「４、板面の品質」）に規定されている平面引張試験法、寒熱繰返し試験法、耐アルカリ試験法を下記の表２に示す。
【０１７９】
【表２】
0004642361.tif 000006
【０１８０】
【表３】
0004642361.tif 000007
【０１８１】
【表４】
0004642361.tif 000008
【０１８２】
【表５】
0004642361.tif 000009
【０１８３】
【表６】
0004642361.tif 000010
【０１８４】
【表７】
0004642361.tif 000011
【０１８５】
【表８】
0004642361.tif 000012
【０１８６】
【表９】
0004642361.tif 000013
【０１８７】
【表１０】
0004642361.tif 000014
【０１８８】
【表１１】
0004642361.tif 000015
【０１８９】
【表１２】
0004642361.tif 000016
【０１９０】
【表１３】
0004642361.tif 000017
【０１９１】
【表１４】
0004642361.tif 000018
【０１９２】
次に、試験例を以って、本発明について説明する。
【０１９３】
以下の試験例のうちで、離型性が良好となったもの（試験例６，１０）が本発明の好適な実施例に相当する。
【０１９４】
それ以外の試験例は、比較例(試験例１〜５、７〜９)である。
［試験例１］
＜コンクリート用型枠板の製造＞
上記表に示す、１層目用目止め塗料Ａ用の主剤成分に硬化剤を添加して十分に攪拌してなる目止め塗料Ａを、コンクリート型枠用合板に、室温（２５℃）下に、ナイフコーターで１時間毎に３回繰り返して塗装して、１平方メートルあたりの塗布量（未硬化物）が約５０ｇとなるように塗装した。
【０１９５】
目止め塗料Ａを塗装して１時間乾燥させた後、２層目用中塗り塗料Ａ用の主剤成分に硬
化剤を添加してなる中塗り塗料Ａを、室温下に、ロールコーターで連続して２回塗装して、１平方メートルあたりの塗布量（未硬化物）が約５０ｇとなるように塗装した。
【０１９６】
塗装された型枠合板を室温下に４８時間乾燥させ、コンクリート用型枠板を製造した。＜試験＞
得られたコンクリート用型枠板について、転用試験、及びＪＡＳ規格試験を実施した。
【０１９７】
結果を表１５〜表１６に示す。
［試験例２］
＜コンクリート用型枠板の製造＞
試験例１において、上記表に示す１層目用目止め塗料Ａの１平方メートルあたりの塗布量が約９０ｇとなるように塗装し、また２層目用中塗り塗料Ａの１平方メートルあたりの塗布量が約９０ｇとなるように塗装した以外は、試験例１と同様にしてコンクリート用型枠板を製造した。
＜試験＞
得られたコンクリート用型枠板について、上記と同様に転用試験、及びＪＡＳ規格試験を実施した。
【０１９８】
結果を表１５〜表１６に示す。
［試験例３］
＜コンクリート用型枠板の製造＞
試験例１において、１層目用目止め塗料Ａに代えて上記表に示す１層目用目止め塗料Ｂを１平方メートルあたりの塗布量が約９０ｇとなるように塗装し、また２層目用中塗り塗料Ａに代えて２層目用中塗り塗料Ｂを１平方メートルあたりの塗布量が約９０ｇとなるように塗装した以外は、試験例１と同様にしてコンクリート用型枠板を製造した。
＜試験＞
得られたコンクリート用型枠板について、上記と同様に転用試験、及びＪＡＳ規格試験を実施した。
【０１９９】
結果を表１５〜表１６に示す。
［試験例４］
＜コンクリート用型枠板の製造＞
試験例１において、１層目用目止め塗料Ａを１平方メートルあたりの塗布量が約９０ｇとなるように塗装し、また２層目用中塗り塗料Ａを１平方メートルあたりの塗布量が約９０ｇとなるように塗装した後、室温下に２時間乾燥させた。
【０２００】
次いで、３層目用の上塗りクリヤー塗料Ａ用の主剤成分に硬化剤を添加して十分に攪拌してなる上塗りクリヤー塗料Ａを、ロールコーターで１回塗装して１平方メートルあたりの塗布量が約２０ｇとなるように塗装した後、室温下に４８時間乾燥させた以外は、試験例１と同様にしてコンクリート用型枠板を製造した。
＜試験＞
得られたコンクリート用型枠板について、上記と同様に転用試験、及びＪＡＳ規格試験を実施した。
【０２０１】
結果を表１５〜表１６に示す。
［試験例５］
＜コンクリート用型枠板の製造＞
試験例４において、３層目用の上塗りクリヤー塗料Ａに代えて上塗りクリヤー塗料Ｂを用いた以外は、試験例４と同様にしてコンクリート用型枠板を製造した。
＜試験＞
得られたコンクリート用型枠板について、上記と同様に転用試験、及びＪＡＳ規格試験を実施した。
【０２０２】
結果を表１５〜表１６に示す。
［試験例６］
＜コンクリート用型枠板の製造＞
試験例４において、３層目用の上塗りクリヤー塗料Ａに代えて上塗りクリヤー塗料Ｃを用い、１平方メートルあたりの塗布量が３０ｇとなるように塗装した以外は、試験例４と同様にしてコンクリート用型枠板を製造した。
＜試験＞
得られたコンクリート用型枠板について、上記と同様に転用試験、及びＪＡＳ規格試験を実施した。
【０２０３】
結果を表１５〜表１６に示す。
［試験例７］
＜コンクリート用型枠板の製造＞
試験例４において、３層目用の上塗りクリヤー塗料Ａに代えて上塗りクリヤー塗料Ｄを用い、１平方メートルあたりの塗布量が３０ｇとなるように塗装した以外は、試験例４と同様にしてコンクリート用型枠板を製造した。
＜試験＞
得られたコンクリート用型枠板について、上記と同様に転用試験、及びＪＡＳ規格試験を実施した。
【０２０４】
結果を表１５〜表１６に示す。
［試験例８］
＜コンクリート用型枠板の製造＞
試験例４において、１層目用の目止め塗料Ａに代えて目止め塗料Ｃを、１平方メートルあたりの塗布量が９０ｇとなるように塗装し、
また、２層目用の中塗り塗料Ａに代えて中塗り塗料Ｂを、１平方メートルあたりの塗布量が９０ｇとなるように塗装し、
３層目用の上塗りクリヤー塗料Ａに代えて上塗りクリヤー塗料Ｅを用い、１平方メートルあたりの塗布量が３０ｇとなるように塗装した以外は、試験例４と同様にしてコンクリート用型枠板を製造した。
＜試験＞
得られたコンクリート用型枠板について、上記と同様に転用試験、及びＪＡＳ規格試験を実施した。
【０２０５】
結果を表１５〜表１６に示す。
［試験例９］
＜コンクリート用型枠板の製造＞
試験例４において、１層目用の目止め塗料Ａに代えて目止め塗料Ｃを、１平方メートルあたりの塗布量が９０ｇとなるように塗装し、
また、２層目用の中塗り塗料Ａに代えて中塗り塗料Ｂを、１平方メートルあたりの塗布量が９０ｇとなるように塗装し、
３層目用の上塗りクリヤー塗料Ａに代えて上塗りクリヤー塗料Ｆを用い、１平方メートルあたりの塗布量が３０ｇとなるように塗装した以外は、試験例４と同様にしてコンクリート用型枠板を製造した。
＜試験＞
得られたコンクリート用型枠板について、上記と同様に転用試験、及びＪＡＳ規格試験を実施した。
【０２０６】
結果を表１５〜表１６に示す。
［試験例１０］
＜コンクリート用型枠板の製造＞
試験例４において、１層目用の目止め塗料Ａに代えて目止め塗料Ｃを、１平方メートルあたりの塗布量が９０ｇとなるように塗装し、
また、２層目用の中塗り塗料Ａに代えて中塗り塗料Ｂを、１平方メートルあたりの塗布量が９０ｇとなるように塗装し、
３層目用の上塗りクリヤー塗料Ａに代えて上塗りクリヤー塗料Ｇを用い、１平方メートルあたりの塗布量が３０ｇとなるように塗装した以外は、試験例４と同様にしてコンクリート用型枠板を製造した。
＜試験＞
得られたコンクリート用型枠板について、上記と同様に転用試験、及びＪＡＳ規格試験を実施した。
【０２０７】
結果を表１５〜表１６に示す。
【０２０８】
【表１５】
0004642361.tif 000019
【０２０９】
【表１６】
0004642361.tif 000020
【産業上の利用可能性】
【０２１０】
本発明に係るコンクリート用型枠板は、撥水性、スリップ性、耐擦傷性等に優れ、層間接着性に優れた塗装面を有しており、コンクリート硬化物の離型性が従来品に比して飛躍的に向上しており、マンション、ビルディング、橋梁等のコンクリート構造物を建設する際に、同一の型枠板を再塗装することなく転用可能な回数を大幅に増すことができ、建設コストの削減や産業廃棄物処理コストの削減を図ることができる。